(57)【特許請求の範囲】
【請求項１】
不飽和アルコールにアルキレンオキシドを付加反応して不飽和（ポリ）アルキレングリコール系エーテル単量体を製造する方法であって、
該製造方法は、不飽和アルコール１００質量部に対して、不飽和（ポリ）アルキレングリコール系ジエーテル単量体が０．００１〜２５質量部存在する条件下で付加反応する工程を含むことを特徴とする不飽和（ポリ）アルキレングリコール系エーテル単量体の製造方法。
【請求項２】
前記不飽和アルコールは、下記一般式（１）：
Ｘ−（ＯＲ）ａ−ＯＨ    （１）
（式中、Ｘは、炭素数２〜６のアルケニル基を表す。ＯＲは、同一又は異なって、炭素数２〜１８のオキシアルキレン基を表す。ａは、０〜３００の数であり、オキシアルキレン基の平均付加モル数を表す。）で表されることを特徴とする請求項１記載の不飽和（ポリ）アルキレングリコール系エーテル単量体の製造方法。
【請求項３】
前記不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表され、
前記不飽和（ポリ）アルキレングリコール系エーテル単量体は、下記一般式（３）：
Ｘ−Ｏ−（Ｒ２Ｏ）ｎ−Ｒ３    （３）
（式中、Ｘは、炭素数２〜６のアルケニル基を表し、Ｒ２Ｏは、同一又は異なって、炭素数２〜１８のオキシアルキレン基を表す。ｎは、１〜３００の数であり、オキシアルキレン基の平均付加モル数を表す。Ｒ３は水素原子又は炭素数１〜２０の炭化水素基を表す。）で表されることを特徴とする請求項１又は２に記載の不飽和（ポリ）アルキレングリコール系エーテル単量体の製造方法。
【請求項４】
不飽和アルコールと不飽和（ポリ）アルキレングリコール系ジエーテル単量体とを含む不飽和アルコール組成物であって、
該不飽和アルコールは、下記一般式（４）：
Ｘ−（ＯＲ）ｂ−ＯＨ    （４）
（式中、Ｘは、炭素数２〜６のアルケニル基を表す。ＯＲは、同一又は異なって、炭素数２〜１８のオキシアルキレン基を表す。ｂは、１〜３００の数であり、オキシアルキレン基の平均付加モル数を表す。）で表されるものであり、
該不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表されるものであり、
該不飽和アルコール組成物は、不飽和アルコール１００質量部に対して、不飽和（ポリ）アルキレングリコール系ジエーテル単量体を０．００１〜２５質量部含むことを特徴とする不飽和アルコール組成物。
【請求項５】
前記不飽和アルコール組成物は、不飽和結合を有するハロゲン化物と、（ポリ）アルキレングリコールとを反応させて得られるものであることを特徴とする請求項４記載の不飽和アルコール組成物。
【請求項６】
不飽和（ポリ）アルキレングリコール系エーテル単量体を含む単量体成分を重合して（ポリ）アルキレングリコール鎖を有する重合体を製造する方法であって、
該製造方法は、不飽和（ポリ）アルキレングリコール系エーテル単量体１００質量部に対して、不飽和（ポリ）アルキレングリコール系ジエーテル単量体が０．００１〜２０質量部含有する条件下で重合する工程を含むことを特徴とする（ポリ）アルキレングリコール鎖を有する重合体の製造方法。
【請求項７】
前記不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表され、
前記不飽和（ポリ）アルキレングリコール系エーテル単量体は、下記一般式（３）：
Ｘ−Ｏ−（Ｒ２Ｏ）ｎ−Ｒ３    （３）
（式中、Ｘは、炭素数２〜６のアルケニル基を表し、Ｒ２Ｏは、同一又は異なって、炭素数２〜１８のオキシアルキレン基を表す。ｎは、１〜３００の数であり、オキシアルキレン基の平均付加モル数を表す。Ｒ３は水素原子又は炭素数１〜２０の炭化水素基を表す。）で表されることを特徴とする請求項６に記載の（ポリ）アルキレングリコール鎖を有する重合体の製造方法。
【請求項８】
請求項６又は７に記載の製造方法で得られることを特徴とする（ポリ）アルキレングリコール鎖を有する重合体。
【発明の詳細な説明】
【技術分野】
【０００１】
本発明は、不飽和（ポリ）アルキレングリコール系エーテル単量体の製造方法及び（ポリ）アルキレングリコール鎖を有する重合体の製造方法に関する。より詳しくは、各種重合体の原料として好適に用いることができる不飽和（ポリ）アルキレングリコール系エーテル単量体の製造方法、及び、セメントペースト、モルタル、コンクリート等のセメント組成物等に好適に用いることのできる（ポリ）アルキレングリコール鎖を有する重合体の製造方法に関する。
【背景技術】
【０００２】
（ポリ）アルキレングリコール鎖を有する重合体は、親水性を持つ重合体として種々の用途に用いられており、特に分散剤等として有用なものである。例えば、セメントペースト、モルタル、コンクリート等のセメント組成物等に対して減水性能を発揮し、セメント混和剤又はコンクリート混和剤等として広く用いられており、セメント組成物から土木・建築構造物等を構築するために欠かすことのできないものとなっている。このようなセメント混和剤は、セメント組成物の流動性を高めてセメント組成物を減水させることにより、硬化物の強度や耐久性等を向上させる作用を有することになる。このような減水剤の中でもポリカルボン酸系重合体を含むポリカルボン酸系セメント混和剤又はコンクリート混和剤は、従来のナフタレン系等の減水剤に比べて高い減水性能を発揮するため、高性能ＡＥ減水剤として多くの実績がある。
【０００３】
このようなセメント混和剤に好適なポリカルボン酸系重合体としては、アルケニルエーテルアルキレンオキサイド付加物と、不飽和カルボン酸との共重合体が検討されてきた。具体的には、ポリ（エチレン／プロピレン）グリコールアルケニルエーテルと不飽和カルボン酸を必須構成単位とする２元共重合体（例えば、特許文献１、２参照。）、（１）ポリエチレングリコール（メタ）アリルエーテルと、（２）ポリアルキレングリコール（メタ）アリルエーテルと、（３）（メタ）アクリル酸と、（４）スルホン酸基含有モノマーとの４元共重合体（例えば、特許文献３参照。）、（１）ポリエチレングリコール（メタ）アリルエーテルと、（２）ポリプロピレングリコール（メタ）アリルエーテルと、（３）不飽和カルボン酸との３元共重合体（例えば、特許文献４参照。）が開示されている。
【０００４】
また炭素数２〜４のアルケニルエーテルのアルキレンオキシド（ＡＯ）付加物とメタクリル酸との共重合体（例えば、特許文献５参照。）、メタリルエーテルＡＯ付加物とアクリル酸との共重合体（例えば、特許文献６参照。）、（１）炭素数２〜４のアルケニルエーテルＡＯ付加物（付加モル数ｎ＝１〜１００）と、（２）炭素数２〜４のアルケニルエーテルＡＯ付加物（付加モル数ｎ＝１１〜３００）と、（３）不飽和モノカルボン酸との３元共重合体、（１）と（３）の共重合体と（２）と（３）の共重合体のブレンド（例えば、特許文献７参照。）、炭素数２〜４アルケニルエーテルＡＯ付加物とマレイン酸との共重合体（Ａ）と、不飽和ポリアルキレングリコールエーテル単量体と、アルケニル基を有しない非重合性のポリアルキレングリコールと、共重合体（Ａ）とは異なる重合体との４成分を含むセメント混和剤（例えば、特許文献８参照。）が開示されている。
しかしながら、セメント組成物等に用いる場合、種々の性能に優れるとともに、低コストで汎用性のあるものとすることが求められていた。また、分散性能や減水性を向上し、製造現場においてコンクリート等の流動性の保持性を向上させ、コンクリート等の状態がより作業しやすい状態となるようにすることにより、土木・建築構造物等の構築現場における作業効率等をさらに改善したり、コンクリート等の特性を向上したりするための工夫の余地があった。
【特許文献１】特開平１０−１９４８０８号公報
【特許文献２】特開平１１−１０６２４７号公報
【特許文献３】特開２０００−０３４１５１号公報
【特許文献４】特開２００１−２２０１９４号公報
【特許文献５】特開２００２−３４８１６１号公報
【特許文献６】特開２００２−１２１０５５号公報
【特許文献７】特開２００３−２２１２６６号公報
【特許文献８】特表２００６−５２２７３４号公報
【発明の開示】
【発明が解決しようとする課題】
【０００５】
本発明は、上記現状に鑑みてなされたものであり、セメント混和剤等種々の用途に好適に用いることができ、セメント組成物に対して高い分散性能を発現することができる（ポリ）アルキレングリコール鎖を有する重合体の製造方法を提供することを目的とするものである。
【課題を解決するための手段】
【０００６】
本発明者は、不飽和（ポリ）アルキレングリコール系エーテル単量体の製造方法について種々検討したところ、特定の成分を特定量存在させて、不飽和アルコールにアルキレンオキシドを付加させて得られる不飽和（ポリ）アルキレングリコール系エーテル単量体と不飽和カルボン酸を重合させて得られる重合体は、セメント組成物の種々の性質を改善するという利点を有することを見いだした。得られる不飽和（ポリ）アルキレングリコール系エーテル単量体は、アルキレングリコール鎖長を容易に設定することができ、用途に応じた鎖長とすることができることを見いだした。また、（ポリ）アルキレングリコール鎖を有する重合体の製造方法について種々検討したところ、特定の成分を特定量存在させることにより、セメント組成物の分散性能に優れ、流動性の保持性能に優れる等の特性を発揮する重合体を得ることができることを見いだし、上記課題をみごとに解決することができることに想到した。
【０００７】
すなわち本発明は、不飽和アルコールにアルキレンオキシドを付加反応して不飽和（ポリ）アルキレングリコール系エーテル単量体を製造する方法であって、上記製造方法は、不飽和アルコール１００質量部に対して、不飽和（ポリ）アルキレングリコール系ジエーテル単量体が０．００１〜２５質量部存在する条件下で付加反応する工程を含む不飽和（ポリ）アルキレングリコール系エーテル単量体の製造方法である。
本発明はまた、不飽和（ポリ）アルキレングリコール系エーテル単量体を含む単量体成分を重合して（ポリ）アルキレングリコール鎖を有する重合体を製造する方法であって、上記製造方法は、不飽和（ポリ）アルキレングリコール系エーテル単量体１００質量部に対して、不飽和（ポリ）アルキレングリコール系ジエーテル単量体が０．００１〜２０質量部含有する条件下で重合する工程を含む（ポリ）アルキレングリコール鎖を有する重合体の製造方法でもある。
以下に本発明を詳述する。
【０００８】
本発明は、不飽和アルコールにアルキレンオキシドを付加反応して不飽和（ポリ）アルキレングリコール系エーテル単量体を製造する方法である。このような製造方法においては、不飽和アルコール１００質量部に対して、不飽和（ポリ）アルキレングリコール系ジエーテル単量体を０．００１〜２５質量部存在する条件下で、付加反応を行うこととなる。不飽和（ポリ）アルキレングリコール系ジエーテル単量体の含有量としては、不飽和アルコールとして不飽和（ポリ）アルキレングリコール系ジエーテル単量体を含有する不飽和アルコール１００質量部に対し、好ましくは、０．０１〜２５質量部であり、より好ましくは、０．０５〜２０質量部であり、更に好ましくは、０．１〜１５質量部であり、特に好ましくは、０．２〜１０質量部である。また、更に好ましくは、０．３〜５質量部であり、最も好ましくは、０．５〜３質量部である。不飽和（ポリ）アルキレングリコール系ジエーテル単量体を含有する形態としては、不飽和アルコール及び不飽和（ポリ）アルキレングリコール系ジエーテル単量体を含む原料の形態でもよい。そして、この原料の中に不飽和（ポリ）アルキレングリコール系ジエーテル単量体を不飽和アルコール１００質量部に対し０．００１〜２５質量部含有する形態であることが好ましい（より好ましくは、０．０１〜２５質量部含有する形態である）。このような原料としては、後述する不飽和アルコール組成物が好適である。また、この場合には不飽和アルコールを得る際に不飽和（ポリ）アルキレングリコール系ジエーテル単量体を副生するような後述する不飽和アルコールの製造方法を採用することによって達成することができ、製造工程として有用である。このように、不飽和（ポリ）アルキレングリコール系ジエーテル単量体が原料中に存在していていることが好ましい形態であるが、原料や反応系中に添加することによって不飽和（ポリ）アルキレングリコール系ジエーテル単量体を反応系中に含有させてもよい。なお、上記不飽和（ポリ）アルキレングリコール系ジエーテル単量体は、付加反応中の少なくとも一回不飽和アルコール１００質量部に対し０．００１〜２５質量部含有することになればよい。
【０００９】
上記不飽和アルコールとしては、付加反応工程における原料の主成分となるものであるが、原料の主成分とは、原料１００質量％中、５０質量％以上含むことが好ましい。より好ましくは、７０質量％以上であり、更に好ましくは、９０質量％以上である。特に好ましくは、不飽和アルコールとして不飽和（ポリ）アルキレングリコール系ジエーテル単量体以外のすべてが不飽和アルコールであることである。
上記原料に含まれる不飽和アルコール、不飽和（ポリ）アルキレングリコール系ジエーテル単量体以外の成分としては、（ポリ）アルキレングリコール等が好適である。
【００１０】
上記不飽和アルコールとしては、不飽和結合を有する基と、水酸基を有するものであれば特に限定されないが、二重結合を有する基と水酸基とを有することが好ましく、二重結合を有する基と水酸基とをそれぞれ１つずつ有することがより好ましい。特に好ましくは、上記不飽和アルコールは、下記一般式（１）：
Ｘ−（ＯＲ）ａ−ＯＨ    （１）
（式中、Ｘは、炭素数２〜６のアルケニル基を表す。ＯＲは、同一又は異なって、炭素数２〜１８のオキシアルキレン基を表す。ａは、０〜３００の数であり、オキシアルキレン基の平均付加モル数を表す。）で表される。上記Ｘは炭素数２〜６のアルケニル基である。アルケニル基としてより好ましくは、炭素数３〜５のアルケニル基であり、さらに好ましくは、炭素数３〜４のアルケニル基であり、特に好ましくは炭素数４のアルケニル基である。アルケニル基の具体例としては，３−メチル−３−ブテニル基、４−ペンテニル基、３−ペンテニル基、２−メチル−２−ブテニル基、２−メチル−３−ブテニル基、１，１−ジメチル−２−プロペニル基等の炭素数５のアルケニル基、メタリル基、３−ブテニル基、２−ブテニル基、１−メチル−２−ブテニル基等の炭素数４のアルケニル基、アリル基等の炭素数３のアルケニル基が好適である。これらの中でも、メタリル基、アリル基、３−メチル３−ブテニル基が好ましく、特にメタリル基が好ましい。
上記一般式において、ａとしては、０〜３００の数であることが好ましい。より好ましくは、０〜２００、０〜１００、０〜５０、０〜２５、０〜１０、０〜４と、ａが小さい順により好ましい。また、アルキレンオキシド付加モル数としては、１〜５０のものが好ましく、さらに好ましくは１〜２５、さらに好ましくは１〜１０、さらに好ましくは１〜５、さらに好ましくは１〜３、さらに好ましくは１〜２、さらに好ましくは１である。
【００１１】
上記不飽和アルコールの具体例としては、メタリルアルコール、アリルアルコール、３−メチル−３−ブテン−１−オール等のアルコール、上記のメタリルアルコール、アリルアルコール、３−メチル−３−ブテン−１−オール等のアルコールのアルキレンオキシド付加物、上記のアルキレンオキシド付加物の中でもアルキレンオキシド付加モル数ａの比較的少ないものが好ましい。中でも、メタリルアルコール、アリルアルコール、３−メチル−３−ブテン−１−オール、メタリルアルコール−１ＥＯ（メタリルアルコールにエチレンオキサイドが１モル付加したもの）、アリルアルコール−１ＥＯ（アリルアルコールにエチレンオキサイドが１モル付加したもの）、３−メチル−３−ブテン−１−オール−１ＥＯ（３−メチル−３−ブテン−１−オールにエチレンオキサイドが１モル付加したもの）、メタリルアルコール−２ＥＯ（メタリルアルコールにエチレンオキサイドが２モル付加したもの）、アリルアルコール−２ＥＯ（アリルアルコールにエチレンオキサイドが２モル付加したもの）、３−メチル−３−ブテン−１−オール−２ＥＯ（３−メチル−３−ブテン−１−オールにエチレンオキサイドが２モル付加したもの）がより好ましい。
【００１２】
上述したように、不飽和ポリアルキレングリコール系エーテル単量体（Ｉ−Ｍ）の製造方法において、下記一般式（１）で示される不飽和（ポリ）アルキレングリコールと、不飽和（ポリ）アルキレングリコール系ジエーテル単量体（ＩＩ−Ｍ）を０．００１〜２５（好ましくは、０．０１〜２５）ｗｔ％含有する不飽和アルコール組成物にアルキレンオキシドを付加する不飽和ポリアルキレングリコール系エーテル単量体の製造方法もまた、本発明の好ましい形態の一つである。
Ｘ−（ＯＲ）ａ−ＯＨ    （１）
（式中、Ｘは、炭素数２〜６のアルケニル基を表す。ＯＲは、同一又は異なって、炭素数２〜１８のオキシアルキレン基を表す。ａは、０〜３００の数であり、オキシアルキレン基の平均付加モル数を表す。）
【００１３】
上記不飽和（ポリ）アルキレングリコール系ジエーテル単量体としては、不飽和結合を有する基と、アルキレングリコール部位と、ジエーテル結合とを有するものである。このような不飽和（ポリ）アルキレングリコール系ジエーテル単量体としては、不飽和結合を有する基と、アルキレングリコール部位とがエーテル結合で結合している形態が好ましい。より好ましくは、２つの不飽和結合を有する基がアルキレングリコール部位にそれぞれエーテル結合で結合する形態である。特に好ましくは、上記不飽和（ポリ）アルキレングリコール系ジエーテル単量体が、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表されることである。
上記Ｘ及びＹは、同一又は異なって、上述したＸと同様であることが好ましい。
【００１４】
上記Ｒ１Ｏは、炭素数２〜１８のオキシアルキレン基であり、炭素数２〜８のオキシアルキレン基であることが好ましく、炭素数２〜４のオキシアルキレン基であることがより好ましい。具体的には、オキシエチレン基、オキシプロピレン基、オキシブチレン基、オキシスチレン基等の１種又は２種以上が好適であり、中でも、オキシエチレン基が好ましい。２種以上のオキシアルキレン基が存在する場合は、オキシエチレン基が８０モル％以上であることが好ましい。これにより、（ポリ）アルキレングリコール鎖を有するポリカルボン酸系共重合体に優れたセメント粒子分散性やコンクリートの粘性を低下させる効果などを与えることができる。８０モル％未満であると、例えば、得られる（ポリ）アルキレングリコール鎖を有する重合体（例えば、ポリカルボン酸系共重合体）をセメント混和剤として用いる場合、充分な分散性を発揮しないおそれがある。２種以上のオキシアルキレン基が存在する場合のオキシエチレン基の割合として、より好ましくは、８５モル％以上であり、更に好ましくは、９０モル％以上であり、特に好ましくは、９５モル％以上であり、最も好ましくは、１００モル％である。上記２種以上のオキシアルキレン基を有する場合の組み合わせとしては、（オキシエチレン基、オキシプロピレン基）、（オキシエチレン基、オキシブチレン基）、（オキシエチレン基、オキシスチレン基）が好ましい。中でも、（オキシエチレン基、オキシプロピレン基）がより好ましい。上記２種以上のオキシアルキレン基が存在する場合は、ブロック状、ランダム状、交互状等のいずれの存在形態でもよい。
【００１５】
上記付加するアルキレンオキシドの平均付加モル数ｍとしては、１〜３００であることが適当である。平均付加モル数は次の順で特定値の範囲であることが好ましい。すなわち、１〜２００、１〜１００、１〜５０、１〜２５、１〜１０、１〜５、１〜３、１〜２が好ましい。平均付加モル数が３００を超えると、共重合性が低下して分散性が低下するおそれがある。ｍが２以上である場合、Ｒ１Ｏは同一又は異なっていてもよい。
【００１６】
上記不飽和（ポリ）アルキレングリコール系ジエーテル単量体の具体例としては、（ポリ）アルキレングリコールジメタリルエーテル、（ポリ）アルキレングリコールジアリルエーテル、（ポリ）アルキレングリコールジ−３−メチル−３−ブテニルエーテルが好ましい。より好ましくは（ポリ）エチレングリコールジメタリルエーテル、（ポリ）エチレングリコールジアリルエーテル、（ポリ）エチレングリコールジ−３−メチル−３−ブテニルエーテルであり、更に好ましくはジエチレングリコールジメタリルエーテル、ジエチレングリコールジアリルエーテル、ジエチレングリコールジ−３−メチル−３−ブテニルエーテル、エチレングリコールジメタリルエーテル、エチレングリコールジアリルエーテル、エチレングリコールジ−３−メチル−３−ブテニルエーテルである。
【００１７】
上記不飽和アルコール及び不飽和（ポリ）アルキレングリコール系ジエーテル単量体としては、その製造方法は特に限定されず、種々の方法を好適に用いることができる。不飽和アルコールが不飽和（ポリ）オキシアルキレングリコールエーテルである場合、不飽和結合を有するハロゲン化物と（ポリ）オキシアルキレングリコールとを反応させて不飽和アルコールを生成する工程（工程１）により、不飽和アルコールを得ることが好ましい。この場合、不飽和（ポリ）アルキレングリコール系ジエーテル単量体は副生成物として不飽和アルコールとともに得ることができる。
上記工程１における反応温度は、反応に用いる不飽和基含有ハロゲン化物及びアルキレングリコールによって若干異なり、特にこれを限定するもので止ないが、４０℃〜１５０℃が好ましく、より好ましくは５０℃〜１００℃であり、さらに好ましくは５５℃〜７５℃である。反応時の圧力は、減圧下、常圧、加圧下のいずれでも構わないが、常圧での反応で充分である。反応に用いるアルカリ化合物の量は、不飽和基含有ハロゲン化物に対して０．５当量〜２．０当量が好ましく、より好ましくは０．９当量〜１．５当量であり、さらに好ましくは１．０当量〜１．２当量である。また、反応に用いるアルキレングリコールの量は、不飽和基含有ハロゲン化物に対して１．５当量〜１０当量が好ましく、より好ましくは３当量〜７当量であり、さらに好ましくは４当量〜６当量である。アルキレングリコールの量が少な過ぎるとジエーテル体の生成量が増加してしまい、多過ぎると生産性を低下させることとなる。反応器への原料の供給方法としては、初期に一括して仕込んでもよく、逐次投入してもよい。アルキレングリコールとアルカリ化合物をまず反応させて中間体を生成させ、その後不飽和基含有ハロゲン化物をフィードし、反応させる方法はその一例である。工程１について、ハロゲン捕捉剤としてアルカリ化合物を用いることが必要であり、例示として当該反応ではハロゲン捕捉剤として塩基を必要とし、例えば水酸化ナトリウムや水酸化カリウムのようなアルカリ金属水酸化物、水酸化カルシウムのようなアルカリ土類金属の水酸化物、炭酸ナトリウムや炭酸水素ナトリウムのようなアルカリ金属炭酸塩、アルカリ土類金属の炭酸塩が挙げられる。上記アルカリ化合物はそのまま反応器へ投入してもよく、又は、水その他の分散剤を用いて反応器へ投入してもよい。
【００１８】
上記工程１において、上記不飽和結合を有するハロゲン化物は、炭素数２〜６のアルケニル基を有するハロゲン化物であることが好ましい。このようなアルケニル基としては、上記Ｘで説明したものと同様のものが好ましい。アルケニル基に結合するハロゲン原子としては、特に限定されないが、塩素原子、臭素原子が好ましい。中でも、生成物の着色防止、重合工程での重合性の低下抑制のため、塩素原子がより好ましい。
上記不飽和結合を有するハロゲン化物の具体例としては、メタリルクロライド、３−メチル３−ブテニルクロライド、アリルクロライド、３−ブテニルクロライド、４−ペンテニルクロライド等の一種又は２種以上が好適である。より好ましくは、メタリルクロライド、３−メチル−３−ブテニルクロライドであり、更に好ましくは、メタリルクロライドである。
【００１９】
上記工程１において、（ポリ）アルキレングリコールとしては、アルキレンオキシドが、１〜４回繰り返されたものであることが好ましい。（ポリ）アルキレングリコールのアルキレンオキシド鎖が長い（アルキレンオキシドが５回以上繰り返されたものである）と、工程１で生成する不飽和アルコールの沸点が高くなる。この場合、高沸点となることから、減圧蒸留等によっても工業的に蒸留精製することが困難となり、純度の高い不飽和アルコールを得ることができなくなるおそれがある。（ポリ）オキシアルキレングリコールとしてより好ましくは、アルキレンオキシドが１〜２回繰り返されたものである。
【００２０】
上記（ポリ）アルキレングリコールとしては一般式ＨＯ−（ＡＯ）ｎ２−Ｈで表すことができる。上記式中、ＡＯは炭素数２〜１８のオキシアルキレン基を表し、ｎ２が２以上の場合はＡＯはそれぞれ同一もしくは異なってもよく、ｎ２はオキシアルキレン基の平均付加モル数であり１〜３００である。（ポリ）アルキレングリコールの具体例としては、エチレングリコール、プロピレングリコール、イソブチレングリコール、ブチレングリコール、スチレングリコール等のグリコール類、ポリエチレングリコール、ポリプロピレングリコール、ポリイソブチレングリコール、ブチレングリコール、ポリスチレングリコール等のポリアルキレングリコール類、（ポリ）エチレングリコール（ポリ）プロピレングリコール、（ポリ）エチレングリコール（ポリ）ブチレングリコール、（ポリ）エチレングリコール（ポリ）スチレングリコール、（ポリ）プロピレングリコール（ポリ）ブチレングリコール等の異なるアルキレングリコール共重合体類が好適である。
【００２１】
上記（ポリ）アルキレングリコールの中でも好ましくは、エチレングリコール、プロピレングリコール、イソブチレングリコール、ブチレングリコール、スチレングリコール等のグリコール類、ポリエチレングリコール、ポリプロピレングリコール、ポリイソブチレングリコール、ブチレングリコール、ポリスチレングリコール等のアルキレングリコール付加モル数４以下のポリアルキレングリコール類、（ポリ）エチレングリコール（ポリ）プロピレングリコール、（ポリ）エチレングリコール（ポリ）ブチレングリコール、（ポリ）エチレングリコール（ポリ）スチレングリコール、（ポリ）プロピレングリコール（ポリ）ブチレングリコール等のアルキレングリコール付加モル数４以下の異なるアルキレングリコール共重合体類である。
【００２２】
更に好ましくは、エチレングリコール、プロピレングリコール、イソブチレングリコール、ブチレングリコール、スチレングリコール等のグリコール類、ジエチレングリコール、ジプロピレングリコール、ジイソブチレングリコール、ジブチレングリコール、ジスチレングリコール等のジアルキレングリコール類、エチレングリコールプロピレングリコール、エチレングリコールブチレングリコール、エチレングリコールスチレングリコール、プロピレングリコールブチレングリコール等の異なるアルキレングリコールのジアルキレングリコール共重合体類である。
最も好ましくは、エチレングリコール、プロピレングリコール、ジエチレングリコール、ジプロピレングリコールである。
【００２３】
上記工程１においては、不飽和結合を有するハロゲン化物と（ポリ）アルキレングリコールとを反応させればよく、上述のいずれの化合物も好適に用いることができるが、好ましい組み合わせを（不飽和結合を有するハロゲン化物、（ポリ）アルキレングリコール）として表すと（メタリルクロライド、エチレングリコール）、（メタリルクロライド、ジエチレングリコール）、（メタリルクロライド、プロピレングリコール）、（メタリルクロライド、ジプロピレングリコール）、（メタリルクロライド、エチレングリコールプロピレングリコール）、（３−メチル−３−ブテニルクロライド、エチレングリコール）、（３−メチル−３−ブテニルクロライド、ジエチレングリコール）、（３−メチル−３−ブテニルクロライド、プロピレングリコール）、（３−メチル−３−ブテニルクロライド、ジプロピレングリコール）、（３−メチル−３−ブテニルクロライド、エチレングリコールプロピレングリコール）、（アリルクロライド、エチレングリコール）、（アクリルクロライド、ジエチレングリコール）、（アリルクロライド、プロピレングリコール）、（アリルクロライド、ジプロピレングリコール）、（アリルクロライド、エチレングリコールプロピレングリコール）等である。中でも、（メタリルクロライド、エチレングリコール）、（メタリルクロライド、ジエチレングリコール）、（３−メチル−３−ブテニルクロライド、エチレングリコール）、（３−メチル−３−ブテニルクロライド、ジエチレングリコール）、（アリルクロライド、エチレングリコール）、（アリルクロライド、ジエチレングリコール）が好ましい。
このように、不飽和結合を有するハロゲン化物と（ポリ）オキシアルキレングリコールとを反応させて不飽和アルコールを生成する工程を含む製造方法もまた、本発明の好ましい形態の一つである。
【００２４】
上記工程１により得られた不飽和アルコールを、不飽和（ポリ）アルキレングリコール系エーテル単量体の製造に用いる場合は、工程１で得られた生成物を精製して得られた不飽和アルコールであることが好ましい。このように、工程１で得られた生成物を精製することにより、不飽和アルコールの純度を高くすることができ、不飽和（ポリ）アルキレングリコール系エーテル単量体を製造する場合に、収率を向上させることができる。この精製工程は工程１の後、不飽和（ポリ）アルキレングリコール系エーテル単量体の製造の前に行うことが好適であり、その結果得られた精製物を不飽和（ポリ）アルキレングリコール系エーテル単量体の製造に用いることが好ましい。すなわち、上記製造方法は、工程１で得られた生成物を精製する工程を含む製造方法もまた、本発明の好ましい形態の一つである。
【００２５】
上記精製工程において、工程１で得られた生成物を精製する方法としては特に限定するものではないが、蒸留や晶析、抽出などの方法又はこれらを組み合わせた方法で精製することが好ましい。また、生成物に含まれる水分を除去する方法としては、脱水剤や吸着剤を用いてもよく、例えば硫酸マグネシウムやモレキュラーシーブスなどが挙げられる。
【００２６】
上記精製工程は、精製物の水分含有量が２質量％以下であることが好ましい。すなわち、上記工程１と後述するアルキレンオキサイド付加反応工程（工程２）の間で、精製工程を行うことにより、工程１で得られる不飽和アルコールの水分含有量を２質量％以下とし、精製後の生成物１００質量％中、水分が２質量％以下とすることが好ましい。より好ましくは１．５質量％以下であり、さらに好ましくは０．５質量％以下であり、特に好ましくは０．２５質量％以下であり、最も好ましくは０．１質量％以下である。水分含有量が多いと、工程２でアルキレンオキサイド付加反応を行った際に、副生物である（ポリ）アルキレングリコール量が多くなるため、好ましくない。
【００２７】
上記精製工程は、上述したように、種々の方法で精製することができ、精製物の水分含有量が２質量％以下となるような方法であれば特に限定されないが、工程１で得られた生成物を蒸留する方法であることが好ましい。工程１で得られた生成物を蒸留することにより、他の方法に比べて工業的に有利に、不飽和アルコールの純度を容易に高くすることができ、不飽和アルコールを原料として用いる場合に、その後の工程において収率よく製造することができる。このように、上記精製工程は、工程１で得られた生成物を蒸留するポリカルボン酸系共重合体の製造方法もまた、本発明の好ましい形態の一つである。
【００２８】
上記蒸留工程では、一段階で蒸留操作を行ってもよく、系内の水を除去するための粗蒸留の工程と精留工程のように二段階以上に分けて行ってもよい。また、アルキレングリコールとアルカリ化合物をまず反応させた段階で水を除去するための粗蒸留を行い、その後不飽和基含有ハロゲン化物を反応させて蒸留精製する方法を用いても構わない。水を除去する粗蒸留工程では、油水分離槽を伴う装置を用いることが好ましく、蒸留の留出液を油水分離し、油層は系内に戻し、水層のみを抜き出すことで目的化合物のロスを軽減することができる。この工程では単蒸留でも蒸留段数を設けても構わない。また、より効率よく水を除去するために、例えばシクロヘキサンやトルエンのような共沸剤を用いてもよい。蒸留装置としては充填塔又は段塔を用い、還流をかけながら蒸留を行うことが好ましい。蒸留時の温度としては、充填塔又は段塔のボトムの温度が１８０℃以下であることが好ましく、より好ましくは１５０℃以下である。温度が高すぎると、不飽和基部分の重合や、目的化合物の分解などが起こるおそれがあるためである。蒸留の際の最適な操作圧力は製造する不飽和アルコールによって異なるが、前記温度範囲に収まるように設定すればよい。
上記精製工程において回収された（ポリ）アルキレングリコールの全量又は一部は原料として再利用してもかわまない。
また工程１で生成するアルカリ化合物のハロゲン化物、例えば、塩化ナトリウムや塩化カルシウム等の分離除去の方法については、特に限定するものではないが、例えば、加圧濾過器、遠心分離機のような装置を用いて固液分離することができる。上記アルカリ化合物のハロゲン化物の分離除去は、工程１の反応後すぐに行ってもよく、又は、上記精製工程の後又は途中に実施してもかまわない。
【００２９】
上記不飽和（ポリ）アルキレングリコール系エーテル単量体としては、不飽和アルコールにアルキレンオキサイドを付加反応して得られるものであり、不飽和アルコールとしては、上述したものが好適である。不飽和アルコールに付加させるアルキレンオキサイドとしては、炭素数２〜１８のアルキレンオキサイドが好ましい。より好ましくは、炭素数２〜８のアルキレンオキサイドであり、更に好ましくは、炭素数２〜４のアルキレンオキサイドである。具体的には、エチレンオキサイド、プロピレンオキサイド、ブチレンオキサイド、スチレンオキサイド等の１種又は２種以上が好適であり、中でも、エチレンオキサイドが好ましい。２種以上のアルキレンオキサイドを付加させる場合は、エチレンオキサイドが８０モル％以上であることが好ましい。これにより、親水性と疎水性とのバランスを保ち、不飽和（ポリ）アルキレングリコール系エーテル単量体を重合して得られる（ポリ）アルキレングリコール鎖を有するポリカルボン酸系共重合体に、優れたセメント粒子分散性やコンクリートの粘性を低下させる効果などを与えることができる。８０モル％未満であると、不飽和（ポリ）アルキレングリコール系エーテル単量体の疎水性が強くなり、得られる重合体の疎水性も強くなることから、セメント粒子の分散性の低下・硬化遅延などをおこす原因となる。より好ましくは、８５モル％以上であり、更に好ましくは、９０モル％以上であり、特に好ましくは、９５モル％以上であり、最も好ましくは、１００モル％ある。
上記２種以上のアルキレンオキサイドを付加させる場合の組み合わせとしては、（エチレンオキサイド、プロピレンオキサイド）、（エチレンオキサイド、ブチレンオキサイド）、（エチレンオキサイド、スチレンオキサイド）が好ましい。中でも、（エチレンオキサイド、プロピレンオキサイド）がより好ましい。
上記２種以上のアルキレンオキサイドを付加させる場合は、それぞれの付加方法としては、ブロック状付加、ランダム状付加、交互状付加等のいずれの付加形態でもよい。また、不飽和アルコールにアルキレンオキサイドを付加してポリアルキレンオキサイド鎖を有する不飽和ポリアルキレングリコール系エーテル単量体を生成する工程を工程２という。工程２として好ましくは、不飽和アルコールが不飽和（ポリ）アルキレングリコール系エーテル単量体であるものである。上記工程２で用いる不飽和アルコールは、工程１で生成したものである。より好ましくは、工程１で得られた生成物を精製して得られた不飽和アルコールであることである。このように、工程１で得られた生成物を精製することにより、不飽和アルコールの純度を高くすることができ、工程２及び後述する工程３における収率をよくすることができる。この精製工程は工程１と２の間に行い、工程１の後、工程２の前に上記不飽和アルコールを精製する製造方法であり、その結果得られた精製物を工程２に用いることが好適である。工程２において、不飽和アルコールの好ましい形態である不飽和（ポリ）アルキレングリコール系エーテル単量体に付加反応させる場合には、該付加反応を行う前の不飽和（ポリ）アルキレングリコール系エーテル単量体よりもアルキレンオキサイド付加数が大きい不飽和（ポリ）アルキレングリコール系エーテル単量体を得ることができる。
【００３０】
上記付加反応においては、付加温度が８０〜１７０℃の範囲であることが好ましい。より好ましくは９０〜１６０℃であり、更に好ましくは１００〜１５０℃である。付加反応温度が高すぎると、副反応物が増える傾向があり、例えば得られた反応生成物を用いてセメント分散剤用ポリマーを得た場合、減水性能等の性能が低下する傾向がある。一方、低すぎると付加速度が遅くなり生産性が低下するので好ましくない。上記工程２において、反応時間としては、５０時間以内であることが好ましい。より好ましくは４０時間以内であり、更に好ましくは３０時間以内である。反応時間が長すぎると副生成物が増える傾向がある。上記付加反応においては、加圧下で行うことが好ましい。付加反応開始時の圧力としては、０．０１〜０．５ＭＰａが好ましい。より好ましくは、０．０５〜０．３ＭＰａであり、更に好ましくは、０．１〜０．２ＭＰａである。付加反応時の圧力としては、０．９ＭＰａ以下が好ましい。
【００３１】
上記付加反応においては、触媒を用いることが好適である。触媒としては、水酸化ナトリウム、水酸化カリウム、水酸化リチウム、水酸化マグネシウム等の金属水酸化物、水素化ナトリウム、水素化カリウム等の金属水素化物、ブチルリチウム、メチルリチウム、フェニルリチウム等の有機金属化合物、三フッ化ホウ素、四塩化チタン等のルイス酸、ナトリウムメトキシド、カリウムメトキシド等の金属アルコキシドが好ましい。より好ましくは、水酸化ナトリウム、水酸化カリウム、水素化ナトリウム、三フッ化ホウ素であり、更に好ましくは、水酸化ナトリウム、水酸化カリウムである。上記触媒濃度としては、仕込み原料から算出されるアルキレンオキサイド付加物理論量に対する触媒の重量比が１００００ｐｐｍ以下であることが好ましい。より好ましくは８０００ｐｐｍ以下であり、更に好ましくは５０００ｐｐｍ以下であり、最も好ましくは３０００ｐｐｍ以下である。触媒濃度が高すぎると、副生成物が多量に発生する傾向がある。
上記工程２において、付加反応は、回分式でも連続式でも行うことができ、反応条件等により適宜選択することができる。
【００３２】
上記不飽和（ポリ）アルキレングリコール系エーテル単量体としては、不飽和結合を有する基と、アルキレングリコール部位と、エーテル結合とを有するものである。このような不飽和（ポリ）アルキレングリコール系エーテル単量体としては、上述の不飽和アルコールに上述のアルキレンオキシドを付加反応して得られるものである。具体的には、上記不飽和（ポリ）アルキレングリコール系エーテル単量体は、下記一般式（３）：
Ｘ−Ｏ−（Ｒ２Ｏ）ｎ−Ｒ３    （３）
（式中、Ｘは、炭素数２〜６のアルケニル基を表し、Ｒ２Ｏは、同一又は異なって、炭素数２〜１８のオキシアルキレン基を表す。ｎは、１〜３００の数であり、オキシアルキレン基の平均付加モル数を表す。Ｒ３は水素原子又は炭素数１〜２０の炭化水素基を表す。）で表されることが好ましい。
【００３３】
上記一般式（３）において、Ｘとしては、上述と同様であることが好ましい。
上記Ｒ２Ｏとしては、不飽和アルコールに付加させたアルキレンオキシド部位である。すなわち、Ｒ２Ｏとしては、炭素数２〜１８のオキシアルキレン基であり、上記アルキレンオキシドについて説明したアルキレンオキシドが、オキシアルキレン基となって付加されており、好適な例、割合等は、上記アルキレンオキシドについて説明したとおりである。
【００３４】
上記付加するアルキレンオキサイドの平均付加モル数ｎとしては、１〜３００であることが適当である。平均付加モル数としては、ある程度大きい方が好ましく、次の順で特定値以上であることが好ましい（数値が大きい方が好ましい）。すなわち、１０以上、２５以上、３５以上、５０以上、７５以上、１００以上、１１０以上、１２０以上、１３５以上、１５０以上、１６０以上、１７０以上、１８０以上が好ましい。また平均付加モル数としては大きすぎないことも好ましく、次の順で特定値以下であることが好ましい（数値が小さい方が好ましい）。すなわち、２８０以下、２５０以下、２２５以下、２００以下が好ましい。更に、アルキレンオキサイドの平均付加モル数ｎの範囲としては、１１０〜１８０の範囲が好ましい。より好ましくは、１１０〜１７０、更に好ましくは、１２０〜１６０、特に好ましくは１３０〜１５０の範囲である。この平均付加モル数が小さいほど親水性が低下し、セメント粒子を反発させる効果が低下するので、得られる共重合体の分散性能が低下するおそれがあり、−方、３００を超えると、不飽和（ポリ）アルキレングリコール系エーテル単量体を共重合に用いた場合に、共重合反応性が低下するおそれがある。
【００３５】
上記Ｒ３としては、水素原子、炭素数１〜１０の直鎖又は分岐アルキル基、フェニル基、アルキル置換フェニル基、アルケニル基、アルキニル基が好ましい。より好ましくは、水素原子、炭素数１〜６の直鎖又は分岐アルキル基、フェニル基、アルキル置換フェニル基、アルケニル基、アルキニル基であり、更に好ましくは水素原子、炭素数１〜４の直鎖又は分岐アルキル基、フェニル基、アルキル置換フェニル基、アルケニル基、アルキニル基であり、特に好ましくは水素原子、メチル基、エチル基である。
【００３６】
上記（ポリ）アルキレングリコール系エーテル単量体の具体例としては、（ポリ）アルキレングリコールメタリルエーテル類、（ポリ）アルキレングリコールアリルエーテル類、（ポリ）アルキレングリコール３−メチル−３−ブテニルエーテル類等が好適である。
具体的には、ポリエチレングリコールメタリルエーテル類、ポリエチレングリコールアリルエーテル類、ポリエチレングリコール３−メチル−３−ブテニルエーテル類が好ましい。より好ましくはポリエチレングリコールメタリルエーテル類である。
【００３７】
上述したように、上記不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表され、
上記不飽和（ポリ）アルキレングリコール系エーテル単量体は、下記一般式（３）：
Ｘ−Ｏ−（Ｒ２Ｏ）ｎ−Ｒ３    （３）
（式中、Ｘは、炭素数２〜６のアルケニル基を表し、Ｒ２Ｏは、同一又は異なって、炭素数２〜１８のオキシアルキレン基を表す。ｎは、１〜３００の数であり、オキシアルキレン基の平均付加モル数を表す。Ｒ３は水素原子又は炭素数１〜２０の炭化水素基を表す。）で表される不飽和（ポリ）アルキレングリコール系エーテル単量体の製造方法もまた、本発明の好ましい形態の一つである。
【００３８】
本発明はまた、不飽和アルコールと不飽和（ポリ）アルキレングリコール系ジエーテル単量体とを含む不飽和アルコール組成物であって、該不飽和アルコールは、下記一般式（４）：
Ｘ−（ＯＲ）ｂ−ＯＨ    （４）
（式中、Ｘは、炭素数２〜６のアルケニル基を表す。ＯＲは、同一又は異なって、炭素数２〜１８のオキシアルキレン基を表す。ｂは、１〜３００の数であり、オキシアルキレン基の平均付加モル数を表す。）で表されるものであり、該不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表されるものであり、該不飽和アルコール組成物は、不飽和アルコール１００質量部に対して、不飽和（ポリ）アルキレングリコール系ジエーテル単量体を０．００１〜２５質量部含む不飽和アルコール組成物でもある。
【００３９】
上記不飽和アルコール組成物としては、不飽和アルコール１００質量部に対して、不飽和（ポリ）アルキレングリコール系ジエーテル単量体が０．００１〜２５質量部存在することとなる。このような不飽和アルコール組成物は、例えば、上述した不飽和（ポリ）アルキレングリコール系エーテル単量体の製造における原料として好適に用いることができることとなる。不飽和（ポリ）アルキレングリコール系ジエーテル単量体の含有量としては、上記一般式（４）におけるｂが１〜１０の場合は、不飽和アルコール１００質量部に対し、好ましくは、０．０５〜２０質量部であり、より好ましくは、０．１〜１５質量部であり、更に好ましくは、０．２〜１０質量部であり、特に好ましくは、０．３〜５質量部であり、最も好ましくは、０．５〜３質量部である。上記一般式（４）におけるｂが１０を超える場合は、不飽和アルコール１００質量部に対し、好ましくは、０．００２５〜１５質量部であり、より好ましくは、０．００５〜１０質量部であり、更に好ましくは、０．０１〜５質量部であり、特に好ましくは、０．０１５〜３質量部である。
【００４０】
上記不飽和アルコール組成物に含まれる不飽和アルコールとしては、上記一般式（４）で表されるものである。上記一般式（４）において、ｂは、１〜３００の数であり、オキシアルキレン基の平均付加モル数を表す。ｂとしては、１〜３００が好ましい。より好ましくは、１〜２００、１〜１００、１〜５０、１〜２５、１〜１０、１〜４、１〜３、１〜２、１と、ｂが小さい順により好ましい。
上記一般式（４）において、Ｘ及びＯＲは、上述と同様であることが好ましい。また、上記不飽和（ポリ）アルキレングリコール系ジエーテル単量体としては、上述のとおりであることが好ましい。すなわち、一般式（２）のＸ、Ｙ、Ｒ１Ｏ、ｍや、上記不飽和（ポリ）アルキレングリコール系ジエーテル単量体の具体例等は上述と同様であることが好ましい。
【００４１】
上記不飽和アルコール組成物は、不飽和アルコールと不飽和（ポリ）アルキレングリコール系ジエーテル単量体とを混合して得てもよいが、上述した不飽和アルコールを得る際に不飽和（ポリ）アルキレングリコール系ジエーテル単量体を副生するような不飽和アルコールの製法により得ることが好ましい。すなわち、上記不飽和アルコール組成物は、不飽和結合を有するハロゲン化物と、（ポリ）アルキレングリコールとを反応させて得られるものである不飽和アルコール組成物もまた、本発明の好ましい形態の一つである。
上記不飽和結合を有するハロゲン化物と、（ポリ）アルキレングリコールとを反応させる反応において、不飽和結合を有するハロゲン化物、（ポリ）アルキレングリコール、及び、反応条件等は、上述と同様であることが好ましい。この場合、上記工程１により、不飽和アルコールと不飽和（ポリ）アルキレングリコール系ジエーテル単量体とを含む組成物が得られることとなり、必要に応じて、蒸留工程、不飽和アルコールと不飽和（ポリ）アルキレングリコール系ジエーテル単量体との割合を調整する工程等その他の工程を用いてもよい。
上記不飽和アルコール組成物に含まれるその他の成分としては、不飽和アルコール組成物の安定性を妨げるものでない限り特に限定されない。例えば、不飽和アルコール組成物を上記不飽和結合を有するハロゲン化物と、（ポリ）アルキレングリコールとを反応させる反応により得た場合には、反応後に残存する種々の副生物等が含まれることとなる。
【００４２】
本発明はまた、不飽和（ポリ）アルキレングリコール系エーテル単量体を含む単量体成分を重合して（ポリ）アルキレングリコール鎖を有する重合体を製造する方法であって、該製造方法は、不飽和（ポリ）アルキレングリコール系エーテル単量体１００質量部に対して、不飽和（ポリ）アルキレングリコール系ジエーテル単量体が０．００１〜２０質量部含有する条件下で重合する工程を含む（ポリ）アルキレングリコール鎖を有する重合体の製造方法でもある。本発明においては、不飽和（ポリ）アルキレングリコール系ジエーテル単量体を含有することにより、得られる（ポリ）アルキレングリコール鎖を有する重合体がセメント組成物分散性能、流動性保持性能等の優れた特性を発揮することができ、セメント混和剤、無機顔料分散剤、洗剤用ビルダー等の種々の用途に好適に用いることができることとなる。
【００４３】
上記製造方法においては、不飽和（ポリ）アルキレングリコール系エーテル単量体１００質量部に対して、不飽和（ポリ）アルキレングリコール系ジエーテル単量体を０．００１〜２０質量部存在する条件下で、付加反応を行うこととなる。０．００１質量％未満であると、得られる（ポリ）アルキレングリコール鎖を有する重合体が、セメント組成物分散性能、流動性保持性能等において充分優れたものとならないおそれがあり、２０質量％を超えると、セメント組成物分散性能の低下のおそれがある。不飽和（ポリ）アルキレングリコール系ジエーテル単量体の含有量としては、上記一般式（４）におけるｂが１〜１０の場合は、不飽和（ポリ）アルキレングリコール系エーテル単量体１００質量部に対し、好ましくは、０．０５〜２０質量部であり、より好ましくは、０．１〜１５質量部であり、更に好ましくは、０．２〜１０質量部であり、特に好ましくは、０．３〜５質量部であり、最も好ましくは、０．５〜３質量部である。上記一般式（４）におけるｂが１０を超える場合は、不飽和（ポリ）アルキレングリコール系エーテル単量体１００質量部に対し、好ましくは、０．００２５〜１５質量部であり、より好ましくは、０．００５〜１０質量部であり、更に好ましくは、０．０１〜５質量部であり、特に好ましくは、０．０１５〜３質量部である。
なお、上記不飽和（ポリ）アルキレングリコール系ジエーテル単量体は、上記製造方法において少なくとも一回不飽和（ポリ）アルキレングリコール系エーテル単量体１００質量部に対し０．０１〜２５質量部含有することになればよい。
【００４４】
上記不飽和（ポリ）アルキレングリコール系ジエーテル単量体を含有する形態としては、（１）不飽和（ポリ）アルキレングリコール系エーテル単量体及び不飽和（ポリ）アルキレングリコール系ジエーテル単量体を含む原料を用いる形態、（２）原料や反応系中に不飽和（ポリ）アルキレングリコール系ジエーテル単量体を添加することによって不飽和（ポリ）アルキレングリコール系ジエーテル単量体を反応系中に含有させる形態が好適であり、いずれか一方を用いてもよく、両方を併用してもよい。なお、上記製法で得た不飽和（ポリ）アルキレングリコール系エーテル単量体を原料として用いる場合、副生成物として不飽和（ポリ）アルキレングリコール系ジエーテル単量体を含有することになることから、（１）の形態の方が製造プロセスを簡略化することができ、製造プロセス上好都合である。
上記（１）の形態としては、原料の中に不飽和（ポリ）アルキレングリコール系ジエーテル単量体を不飽和（ポリ）アルキレングリコール系エーテル単量体１００質量部に対して、０．００１〜２０質量部含有する形態であることが好ましい。この場合には不飽和（ポリ）アルキレングリコール系エーテル単量体を得る際に不飽和（ポリ）アルキレングリコール系ジエーテル単量体が含まれるような製造方法や製造原料を用いることが好ましく、例えば、上記製法で得た不飽和（ポリ）アルキレングリコール系エーテル単量体を原料として用いることによって達成することができ、原料として有用である。このように、不飽和（ポリ）アルキレングリコール系ジエーテル単量体が、副生成物として原料中に存在していていることが好ましい形態である。すなわち、不飽和（ポリ）アルキレングリコール系エーテル単量体を含む単量体成分を重合して（ポリ）アルキレングリコール鎖を有する重合体を製造する方法であって、該製造方法は、不飽和（ポリ）アルキレングリコール系エーテル単量体として不飽和（ポリ）アルキレングリコール系ジエーテル単量体を０．００１〜２０質量％含有する単量体原料を用いて重合する工程含む（ポリ）アルキレングリコール鎖を有する重合体の製造方法もまた、本発明の好ましい形態の一つである。
【００４５】
上記単量体原料としては、不飽和（ポリ）アルキレングリコール系ジエーテル単量体を０．００１〜２０質量％含有する。０．００１質量％未満であると、得られる（ポリ）アルキレングリコール鎖を有する重合体が、セメント組成物分散性能、流動性保持性能等において充分優れたものとならないおそれがあり、２０質量％を超えると、セメント組成物分散性能の低下のおそれがある。不飽和（ポリ）アルキレングリコール系ジエーテル単量体の含有量としては、単量体原料１００質量％に対し、好ましくは、０．００２５〜１５質量％であり、より好ましくは、０．００５〜１０質量％であり、更に好ましくは、０．０１〜５質量％であり、最も好ましくは０．０１５〜３質量％ある。
【００４６】
上記不飽和（ポリ）アルキレングリコール系エーテル単量体は、不飽和結合を有する基と、アルキレングリコール部位と、エーテル結合とを有するものであれば特に限定されないが、下記一般式（３）：
Ｘ−Ｏ−（Ｒ２Ｏ）ｎ−Ｒ３    （３）
（式中、Ｘは、炭素数２〜６のアルケニル基を表し、Ｒ２Ｏは、同一又は異なって、炭素数２〜１８のオキシアルキレン基を表す。ｎは、１〜３００の数であり、オキシアルキレン基の平均付加モル数を表す。Ｒ３は水素原子又は炭素数１〜２０の炭化水素基を表す。）で表されるものであることが好ましい。上記式において、Ｘ、Ｒ２Ｏ、ｎ、Ｒ３は、それぞれ、上述したとおりであることが好ましい。
上記不飽和（ポリ）アルキレングリコール系エーテル単量体は、上記構造を有する限り特に限定されないが、上述した不飽和アルコールにアルキレンオキシドを付加反応する製造方法により得られるものであることが好適である。
【００４７】
上記不飽和（ポリ）アルキレングリコール系ジエーテル単量体は、不飽和結合を有する基と、アルキレングリコール部位と、ジエーテル結合とを有するものである。このような不飽和（ポリ）アルキレングリコール系ジエーテル単量体としては、不飽和結合を有する基と、アルキレングリコール部位とがエーテル結合で結合している形態が好ましい。より好ましくは、２つの不飽和結合を有する基がアルキレングリコール部位にそれぞれエーテル結合で結合する形態である。具体的には、不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表されるものであることが好ましい。上記式中、Ｘ、Ｒ１Ｏ、ｍ、Ｙは、それぞれ上述したものと同様であることが好ましい。
【００４８】
上記不飽和（ポリ）アルキレングリコール系ジエーテル単量体は、下記一般式（２）:
Ｘ−Ｏ−（Ｒ１Ｏ）ｍ−Ｙ    （２）
（式中、Ｘ及びＹは、同一又は異なって、炭素数２〜６のアルケニル基を表す。Ｒ１Ｏは、同一又は異なって、炭素数２〜１８のオキシアルキレン基を表す。ｍは、オキシアルキレン基の平均付加モル数であり１〜３００の数である。）で表され、
上記不飽和（ポリ）アルキレングリコール系エーテル単量体は、下記一般式（３）：
Ｘ−Ｏ−（Ｒ２Ｏ）ｎ−Ｒ３    （３）
（式中、Ｘは、炭素数２〜６のアルケニル基を表し、Ｒ２Ｏは、同一又は異なって、炭素数２〜１８のオキシアルキレン基を表す。ｎは、１〜３００の数であり、オキシアルキレン基の平均付加モル数を表す。Ｒ３は水素原子又は炭素数１〜２０の炭化水素基を表す。）で表される（ポリ）アルキレングリコール鎖を有する重合体の製造方法もまた、本発明の好ましい形態の一つである。
【００４９】
また下記の一般式（３）で示される不飽和ポリアルキレングリコール系エーテル単量体（Ｉ−Ｍ）を含む単量体成分（Ｍ）を重合させて得られるポリアルキレングリコール鎖を有する重合体の製造方法において、該不飽和ポリアルキレングリコール系エーテル単量体を含む組成物の少なくとも一部として、下記一般式（２）で示される不飽和（ポリ）アルキレングリコール系ジエーテル単量体（ＩＩ−Ｍ）を０．００１〜２０ｗｔ％含有する不飽和ポリアルキレングリコール系エーテル単量体を含む組成物を、全成分中１０ｗｔ％以上用いるポリアルキレングリコール鎖を有する重合体の製造方法もまた、本発明の好ましい形態の一つである。
Ｘ−Ｏ−（Ｒ２Ｏ）ｎ−Ｒ３    （３）
Ｘは炭素数２〜６のアルケニル基を表し、Ｒ２Ｏは炭素数２〜１８のオキシアルキレン基を表し、ｎが２以上の場合はＲ２Ｏはそれぞれ同一もしくは異なるものであってもよく、ｎはオキシアルキレン基の平均付加モル数であり１〜３００の数であり、Ｒ３は水素原子又は炭素数１〜２０の炭化水素基を表す。
Ｘ−Ｏ−（Ｒ１Ｏ）ｍ−Ｙ    （２）
Ｘ、Ｙそれぞれ独立して炭素数２〜６のアルケニル基を表し、Ｒ１Ｏは炭素数２〜１８のオキシアルキレン基を表し、ｍが２以上の場合はＲ１Ｏはそれぞれ同一もしくは異なるものであってもよく、ｍはオキシアルキレン基の平均付加モル数であり１〜３００の数である。
【００５０】
上記不飽和（ポリ）アルキレングリコール系エーテル単量体を含む単量体成分を重合して（ポリ）アルキレングリコール鎖を有する重合体を製造する方法において、単量体原料としては、不飽和（ポリ）アルキレングリコール系エーテル単量体及び不飽和（ポリ）アルキレングリコール系ジエーテル単量体を含むものである。上記２成分以外の単量体成分としては、得られる（ポリ）アルキレングリコール鎖を有する重合体に応じて適宜選択することができ、特に限定はされず、不飽和カルボン酸、後述するその他の成分等が好適である。
上記（ポリ）アルキレングリコール鎖を有する重合体を製造する方法においては、目的とする重合体に応じて重合させる単量体や単量体の割合を選択し、その単量体に応じた反応条件等を適宜設定して重合を行うことが好適である。例えば、不飽和（ポリ）アルキレングリコール系エーテル単量体と不飽和カルボン酸とを重合させてポリカルボン酸系共重合体を得る工程（工程３という）について、以下に説明する。
【００５１】
上記工程３は、不飽和（ポリ）アルキレングリコール系エーテル単量体と不飽和カルボン酸とを共重合するものである。
上記不飽和（ポリ）アルキレングリコール系エーテル単量体（単量体（ｉ）とも言う。）としては、上記アルキレンオキシド付加工程（工程２ともいう。）を含む製造方法で得られるものであることが好ましく、１種又は２種以上を用いてもよい。２種以上用いる場合としては、オキシアルキレン基の平均付加モル数ｎが１〜３００の範囲において異なる２種以上の組み合わせであってもよい。このとき、オキシアルキレン基の平均付加モル数ｎの差は１０以上であるのが好ましく、２０以上であるのがより好ましい。例えば、平均付加モル数ｎが５０〜３００であるものと、平均付加モル数ｎが１〜５０であるものとの組み合わせ等が好適である。この場合、ｎの差としては、１０以上が好ましく、より好ましくは２０以上である。また、これらの割合としては、平均付加モル数ｎが１〜５０であるものよりも平均付加モル数ｎが５０〜３００であるものの割合（重量比）の方が多いことが好ましい。異なる３種以上の単量体（ｉ）を用いる場合も、平均付加モル数ｎの差は、１０以上であるのが好ましく、２０以上であるのがより好ましい。
【００５２】
上記不飽和カルボン酸（単量体（ｉｉ）とも言う。）としては、アクリル酸、メタクリル酸、クロトン酸、及び、これらの一価金属塩、二価金属塩、４級アンモニウム塩、有機アミン塩等の不飽和モノカルボン酸；マレイン酸、無水マレイン酸、フマル酸、イタコン酸、シトラコン酸等の不飽和ジカルボン酸類；これらの一価金属塩、二価金属塩、アンモニウム塩、有機アミン塩類等を挙げることができ、これらの１種又は２種以上を用いることができる。これらの中でも特に、より好ましくは、アクリル酸、メタクリル酸、マレイン酸であり、更に好ましくは、アクリル酸である。すなわち、不飽和カルボン酸としては、少なくともアクリル酸又はその塩を含むことが好ましい。アクリル酸又はその塩由来の構造を含むことにより、得られるポリカルボン酸系共重合体は、少量で優れた分散性を発揮することができる。
【００５３】
工程３においては、その他の成分（単量体（ｉｉｉ）とも言う。）が含まれていてもよく、具体的には、不飽和（ポリ）アルキレングリコール系エーテル単量体（単量体（ｉ））及び／又は不飽和カルボン酸（単量体（ｉｉ））と共重合可能な単量体（共重合性単量体）を含むものでもよい。上記共重合性単量体としては、例えば、上記不飽和ジカルボン酸類と炭素原子数１〜３０のアルコールとのハーフエステル、ジエステル類；上記不飽和ジカルボン酸類と炭素原子数１〜３０のアミンとのハーフアミド、ジアミド類；上記アルコールやアミンに炭素原子数２〜１８のアルキレンオキシドを１〜５００モル付加させたアルキル（ポリ）アルキレングリコールと上記不飽和ジカルボン酸類とのハーフエステル、ジエステル類；上記不飽和ジカルボン酸類と炭素原子数２〜１８のグリコールもしくはこれらのグリコールの付加モル数２〜５００のポリアルキレングリコールとのハーフエステル、ジエステル類；メチル（メタ）アクリレート、エチル（メタ）アクリレート、プロピル（メタ）アクリレート、グリシジル（メタ）アクリレート、メチルクロトネート、エチルクロトネート、プロピルクロトネート等の不飽和モノカルボン酸類と炭素原子数１〜３０のアルコールとのエステル類；炭素数１〜３０のアルコールに炭素数２〜１８のアルキレンオキシドを１〜５００モル付加させたアルコキシ（ポリ）アルキレングリコールと（メタ）アクリル酸等の不飽和モノカルボン酸類とのエステル類；（ポリ）エチレングリコールモノメタクリレート、（ポリ）プロピレングリコールモノメタクリレート、（ポリ）ブチレングリコールモノメタクリレート等の、（メタ）アクリル酸等の不飽和モノカルボン酸類への炭素原子数２〜１８のアルキレンオキシドの１〜５００モル付加物類；マレアミド酸と炭素原子数２〜１８のグリコールもしくはこれらのグリコールの付加モル数２〜５００のポリアルキレングリコールとのハーフアミド類；トリエチレングリコールジ（メタ）アクリレート、（ポリ）エチレングリコールジ（メタ）アクリレート、ポリプロピレングリコールジ（メタ）アクリレート、（ポリ）エチレングリコール（ポリ）プロピレングリコールジ（メタ）アクリレート等の（ポリ）アルキレングリコールジ（メタ）アクリレート類；ヘキサンジオールジ（メタ）アクリレート、トリメチロールプロパントリ（メタ）アクリレート、トリメチロールプロパンジ（メタ）アクリレート等の多官能（メタ）アクリレート類；トリエチレングリコールジマレート、ポリエチレングリコールジマレート等の（ポリ）アルキレングリコールジマレート類；ビニルスルホネート、（メタ）アリルスルホネート、２−（メタ）アクリロキシエチルスルホネート、３−（メタ）アクリロキシプロピルスルホネート、３−（メタ）アクリロキシ−２−ヒドロキシプロピルスルホネート、３−（メタ）アクリロキシ−２−ヒドロキシプロピルスルホフェニルエーテル、３−（メタ）アクリロキシ−２−ヒドロキシプロピルオキシスルホベンゾエート、４−（メタ）アクリロキシブチルスルホネート、（メタ）アクリルアミドメチルスルホン酸、（メタ）アクリルアミドエチルスルホン酸、２−メチルプロパンスルホン酸（メタ）アクリルアミド、スチレンスルホン酸等の不飽和スルホン酸類及びこれらの一価金属塩、二価金属塩、アンモニウム塩、有機アミン塩；メチル（メタ）アクリルアミドのように不飽和モノカルボン酸類と炭素原子数１〜３０のアミンとのアミド類；スチレン、α−メチルスチレン、ビニルトルエン、ｐ−メチルスチレン等のビニル芳香族類；１，４−ブタンジオールモノ（メタ）アクリレート、１，５−ペンタンジオールモノ（メタ）アクリレート、１，６−ヘキサンジオールモノ（メタ）アクリレート等のアルカンジオールモノ（メタ）アクリレート類；ブタジエン、イソプレン、２−メチル−１，３−ブタジエン、２−クロル−１，３−ブタジエン等のジエン類；（メタ）アクリルアミド、（メタ）アクリルアルキルアミド、Ｎ−メチロール（メタ）アクリルアミド、Ｎ，Ｎ−ジメチル（メタ）アクリルアミド等の不飽和アミド類；（メタ）アクリロニトリル、α−クロロアクリロニトリル等の不飽和シアン類；酢酸ビニル、プロピオン酸ビニル等の不飽和エステル類；（メタ）アクリル酸アミノエチル、（メタ）アクリル酸メチルアミノエチル、（メタ）アクリル酸ジメチルアミノエチル、（メタ）アクリル酸ジメチルアミノプロピル、（メタ）アクリル酸ジブチルアミノエチル、ビニルピリジン等の不飽和アミン類；ジビニルベンゼン等のジビニル芳香族類；トリアリルシアヌレート等のシアヌレート類；（メタ）アリルアルコール、グリシジル（メタ）アリルエーテル等のアリル類；ジメチルアミノエチル（メタ）アクリレート等の不飽和アミノ化合物類；メトキシポリエチレングリコールモノビニルエーテル、ポリエチレングリコールモノビニルエーテル、メトキシポリエチレングリコールモノ（メタ）アリルエーテル、ポリエチレングリコールモノ（メタ）アリルエーテル、等のビニルエーテル或いはアリルエーテル類；ポリジメチルシロキサンプロピルアミノマレインアミド酸、ポリジメチルシロキサンアミノプロピレンアミノマレインアミド酸、ポリジメチルシロキサン−ビス−（プロピルアミノマレインアミド酸）、ポリジメチルシロキサン−ビス−（ジプロピレンアミノマレインアミド酸）、ポリジメチルシロキサン−（１−プロピル−３−アクリレート）、ポリジメチルシロキサン−（１−プロピル−３−メタクリレート）、ポリジメチルシロキサン−ビス−（１−プロピル−３−アクリレート）、ポリジメチルシロキサン−ビス−（１−プロピル−３−メタクリレート）等のシロキサン誘導体；等を挙げることができ、これらの１種又は２種以上を用いることができる。特に、共重合性単量体としては、メチル（メタ）アクリレート、エチル（メタ）アクリレート、プロピル（メタ）アクリレート、グリシジル（メタ）アクリレート、メチルクロトネート、エチルクロトネート、プロピルクロトネート等の不飽和モノカルボン酸類と炭素原子数１〜３０のアルコールとのエステル類；炭素数１〜３０のアルコールに炭素数２〜１８のアルキレンオキシドを１〜５００モル付加させたアルコキシ（ポリ）アルキレングリコールと（メタ）アクリル酸等の不飽和モノカルボン酸類とのエステル類；（ポリ）エチレングリコールモノメタクリレート、（ポリ）プロピレングリコールモノメタクリレート、（ポリ）ブチレングリコー��モノメタクリレート等の（メタ）アクリル酸等の不飽和モノカルボン酸類への炭素原子数２〜１８のアルキレンオキシドの１〜５００のモル付加物類等が好適である。
【００５４】
上記単量体（ｉ）〜（ｉｉｉ）の配合割合としては、不飽和（ポリ）アルキレングリコール系エーテル単量体（単量体（ｉ））、不飽和カルボン酸（単量体（ｉｉ））及び必要に応じて添加されるその他の成分（単量体（ｉｉｉ））の合計１００質量％に対して、以下の範囲であることが好ましい。
上記単量体（ｉ）の配合割合としては、１質量％以上であることが好ましい。配合割合が１質量％未満であると、得られるポリカルボン酸系共重合体をセメント混和剤として用いた場合に、セメントに対する分散性能が低下する傾向がある。より好ましくは１０質量％以上、更に好ましくは２０質量％以上、特に好ましくは３０質量％以上、最も好ましくは４５質量％以上である。
【００５５】
上記単量体（ｉｉ）の配合割合の上限としては、ナトリウム塩換算で６０質量％以下であることが適当である。６０質量％を超えると、得られるポリカルボン酸系共重合体をセメント混和剤として用いる場合に分散性能の経時的な低下（スランプロス）が著しくなり、充分な分散性能が発揮できないおそれがある。好ましくは、５０質量％以下、より好ましくは４０質量％以下、更に好ましくは３５質量％以下、特に好ましくは３０質量％以下、最も好ましくは２５質量％以下である。また、次の順で特定値以下であることが好ましい（数値が小さい方が好ましい）。２０質量％以下、１５質量％以下、１０質量％以下であることがこの順により好ましい。また、単量体（ｉｉ）の配合割合の下限としては、１質量％以上であることが好ましい。より好ましくは２質量％以上であり、更に好ましくは３質量％以上であり、特に好ましくは４質量％以上である。
【００５６】
上記単量体（ｉｉｉ）の配合割合は、本発明の効果を損なわない範囲内であれば特に制限されないが、工程３におけるの７０質量％以下であることが好ましく、より好ましくは６０質量％以下、更に好ましくは５０質量％以下、特に好ましくは４０質量％以下、最も好ましくは３０質量％以下である。また、次の順で特定値以下であることが好ましい（数値が小さい方が好ましい）、２０質量％以下、１０質量％以下であることがこの順により好ましい。
【００５７】
上記工程３における各成分の配合比率は、例えば、単量体（ｉ）／単量体（ｉｉ）／単量体（ｉｉｉ）＝１〜９９／１〜６０／０〜７０（質量％）の範囲が好ましい。より好ましくは、単量体（ｉ）／単量体（ｉｉ）／単量体（ｉｉｉ）＝５〜９９／１〜５０／０〜６０（質量％）であり、更に好ましくは、１０〜９９／１〜４０／０〜５０（質量％）であり、特に好ましくは、２５〜９８／２〜３５／０〜４０（質量％）でり、最も好ましくは、４０〜９７／３〜３０／０〜３０（質量％）であり、最も好ましくは、４５〜９７／３〜２５／０〜３０ある。（但し、単量体（ｉ）、単量体（ｉｉ）及び単量体（ｉｉｉ）の合計は１００質量％である。）。
【００５８】
上記ポリカルボン酸系共重合体を得る際の共重合は、溶液重合や塊状重合等の公知の方法で行なうことができる。溶液重合は回分式でも連続式でも行なうことができ、その際に使用される溶媒としては、水；メチルアルコール、エチルアルコール、イソプロピルアルコール等のアルコール；ベンゼン、トルエン、キシレン、シクロヘキサン、ｎ−ヘキサン等の芳香族又は脂肪族炭化水素；酢酸エチル等のエステル化合物；アセトン、メチルエチルケトン等のケトン化合物；テトラヒドロフラン、ジオキサン等の環状エーテル化合物；等が挙げられるが、原料単量体及び得られる共重合体の溶解性から、水及び炭素数１〜４の低級アルコールよりなる群から選ばれた少なくとも１種を用いることが好ましく、その中でも水を溶媒に用いるのが、脱溶剤工程を省略できる点でさらに好ましい。
【００５９】
水溶液重合を行う場合は、ラジカル重合開始剤として、水溶性の重合開始剤、たとえば、過硫酸アンモニウム、過硫酸ナトリウム、過硫酸カリウム等の過硫酸塩；過酸化水素；２, ２’−アゾビス−２−メチルプロピオンアミジン塩酸塩等のアゾアミジン化合物、２, ２’−アゾビス−２−（２−イミダゾリン−２−イル）プロパン塩酸塩等の環状アゾアミジン化合物、２−カルバモイルアゾイソブチロニトリル等のアゾニトリル化合物等の水溶性アゾ系開始剤等が使用され、この際、亜硫酸水素ナトリウム等のアルカリ金属亜硫酸塩、メタ二亜硫酸塩、次亜燐酸ナトリウム、モール塩等のＦｅ（ＩＩ）塩、ヒドロキシメタンスルフィン酸ナトリウム二水和物、ヒドロキシルアミン塩酸塩、チオ尿素、Ｌ−アスコルビン酸（塩）、エリソルビン酸（塩）等の促進剤を併用することもできる。中でも、過酸化水素とＬ−アスコルビン酸（塩）等の促進剤との組み合わせが好ましい。
【００６０】
また低級アルコール、芳香族又は脂肪族炭化水素、エステル化合物又はケトン化合物を溶媒とする溶液重合には、ベンゾイルパーオキシド、ラウロイルパーオキシド、ナトリウムパーオキシド等のパーオキシド；ｔ−ブチルハイドロパーオキシド、クメンハイドロパーオキシド等のハイドロパーオキシド；アゾビスイソブチロニトリル等のアゾ化合物；等がラジカル重合開始剤として用いられる。この際、アミン化合物等の促進剤を併用することもできる。さらに、水−低級アルコール混合溶媒を用いる場合には、上記の種々のラジカル重合開始剤又はラジカル重合開始剤と促進剤の組み合わせの中から適宜選択して用いることができる。
【００６１】
塊状重合を行う場合は、ラジカル重合開始剤として、ベンゾイルパーオキシド、ラウロイルパーオキシド、ナトリウムパーオキシド等のパーオキシド；ｔ−ブチルハイドロパーオキシド、クメンハイドロパーオキシド等のハイドロパーオキシド；アゾビスイソブチロニトリル等のアゾ化合物が用いられる。
【００６２】
共重合の際の反応温度は、特に制限はないが、例えば、過硫酸塩を開始剤とした場合、反応温度は３０〜１００℃の範囲が適当であり、４０〜９５℃の範囲が好ましく、４５〜９０℃の範囲がさらに好ましい。また、過酸化水素と促進剤としてＬ−アスコルビン酸（塩）とを組み合わせて開始剤とした場合、反応温度は３０〜１００℃の範囲が適当であり、４０〜９５℃の範囲が好ましく、４５〜９０℃の範囲がさらに好ましい。
共重合の際の重合時間は、特に限定されないが、例えば、０．５〜１０時間の範囲が適当であり、好ましくは０．５〜８時間、更に好ましくは１〜６時間の範囲がよい。重合時間が、この範囲より、長すぎたり短すぎたりすると、重合率の低下や生産性の低下をもたらし好ましくない。
共重合の際の全単量体成分の使用量は、他の原料及び重合溶媒を含む全原料に対して１０〜９９質量％の範囲が適当であるが、２０〜９８質量％の範囲が好ましく、２５〜９５質量％の範囲がより好ましく、３０〜９０質量％の範囲がさらに好ましく、３０〜８０質量％の範囲がとりわけ好ましく、４０〜７０質量％の範囲が最も好ましい。特に、全単量体成分の使用量がこの範囲より低すぎると、重合率の低下や生産性の低下をもたらし好ましくない。
【００６３】
各単量体の反応容器への投入方法は特に限定されず、全量を反応容器に初期に一括投入する方法、全量を反応容器に分割もしくは連続投入する方法、一部を反応容器に初期に投入し、残りを反応容器に分割もしくは連続投入する方法のいずれでもよい。具体的には、単量体（ｉ）の全量と単量体（ｉｉ）の全量を反応容器に連続投入する方法、単量体（ｉ）の一部を反応容器に初期に投入し、単量体（ｉ）の残りと単量体（ｉｉ）の全量を反応容器に連続投入する方法、又は、単量体（ｉ）の一部と単量体（ｉｉ）の一部を反応容器に初期に投入し、単量体（ｉ）の残りと単量体（ｉｉ）の残りをそれぞれ反応容器に交互に数回に分けて分割投入する方法、単量体（ｉ）の全量を反応容器に初期に投入し、単量体（ｉｉ）の全量を反応容器に連続又は分割投入する方法、単量体（ｉ）の全量と単量体（ｉｉ）の一部を反応容器に初期に投入し、残りの単量体（ｉｉ）を反応容器に連続又は分割投入する方法が挙げられる。さらに、反応途中で各単量体の反応容器への投入速度を連続的又は段階的に変えて、各単量体の単位時間あたりの投入重量比を連続的又は段階的に変化させることにより、単量体（ｉ）由来の構成単位（Ｉ）と単量体（ｉｉ）由来の構成単位（ＩＩ）との比率が異なる２種以上の共重合体を重合反応中に同時に合成するようにしてもよい。なお、ラジカル重合開始剤は反応容器に初めから仕込んでもよく、反応容器へ滴下してもよく、また目的に応じてこれらを組み合わせてもよい。
【００６４】
共重合の際には、得られる共重合体の分子量調整のため、連鎖移動剤を用いることができる。特に、全単量体成分の使用量が、重合時に使用する原料の全量に対して３０質量％以上となる高濃度で重合反応を行う場合には、連鎖移動剤を用いるのが好ましい。連鎖移動剤としては、メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチル、２−メルカプトエタンスルホン酸等のチオール系連鎖移動剤を用いることができ、２種類以上の連鎖移動剤の併用も可能である。さらに、共重合体の分子量調整のためには、単量体（ｉｉｉ）として、（メタ）アリルスルホン酸（塩）類等の連鎖移動性の高い単量体を用いることも有効である。
【００６５】
所定の分子量の共重合体を再現性よく得るには、共重合反応を安定に進行させることが重要であることから、溶液重合を行なう場合には、使用する溶媒の２５℃における溶存酸素濃度を５ｐｐｍ以下とすることが好ましい。より好ましくは０．０１〜４ｐｐｍ、更に好ましくは０．０１〜２ｐｐｍ、最も好ましくは０．０１〜１ｐｐｍの範囲がよい。なお、溶媒に単量体を添加後、窒素置換等を行なう場合には、単量体をも含んだ系の溶存酸素濃度を上記範囲とすればよい。
なお、溶媒の溶存酸素濃度の調整は、重合反応槽で行なってもよく、あらかじめ溶存酸素量を調整した溶媒を用いてもよい。溶媒中の酸素を追い出す方法としては、例えば、下記の（１）〜（５）の方法が挙げられる。
【００６６】
（１）溶媒を入れた密閉容器内に窒素等の不活性ガスを加圧充填した後、密閉容器内の圧力を下げることにより、溶媒中の酸素分圧を低くする。窒素気流下で密閉容器内の圧力を下げてもよい。
（２）溶媒を入れた容器内の気相部分を窒素等の不活性ガスで置換したまま、液相部分を長時間激しく攪拌する。
（３）容器内に入れた溶媒に、窒素等の不活性ガスを長時間バブリングする。
（４）溶媒を一旦沸騰させた後、窒素等の不活性ガス雰囲気下で冷却する。
（５）配管の途中に静止型混合機（スタティックミキサー）を設置し、溶媒を重合反応槽に移送する配管内で窒素等の不活性ガスを混合する。
【００６７】
上記共重合反応において、溶媒を用いる場合、重合をｐＨ５以上で行ってもよいが、その場合、重合率の低下が起こると同時に、共重合性が悪くなりセメント混和剤として性能が低下するので、ｐＨ５未満で共重合反応を行うことが好ましい。ｐＨの調整は、例えば、一価金属又は二価金属の水酸化物や炭酸塩等の無機塩；アンモニア；有機アミン；等のアルカリ性物質性物質又は塩酸、リン酸、硫酸等の無機酸類、酢酸、パラトルエンスルホン酸等の有機酸類を用いて行うことができる。
【００６８】
本発明は、（１）不飽和アルコールにアルキレンオキシドを付加反応して不飽和（ポリ）アルキレングリコール系エーテル単量体を製造する方法、及び、（２）不飽和（ポリ）アルキレングリコール系エーテル単量体を含む単量体成分を重合して（ポリ）アルキレングリコール鎖を有する重合体を製造する方法であるが、特に、３つの工程を経て不飽和（ポリ）アルキレングリコール系エーテル単量体と不飽和カルボン酸とを必須とする単量体成分を共重合してポリカルボン酸系共重合体を製造することが好ましい。上記３つの工程としては、工程１：不飽和結合を有するハロゲン化物と（ポリ）アルキレングリコールを反応させて不飽和アルコールを得る工程、工程２：工程１で得られた不飽和アルコールにアルキレンオキシドを付加して不飽和（ポリ）アルキレングリコール系エーテル単量体を得る工程、及び、工程３：工程２で得られた不飽和（ポリ）アルキレングリコール系エーテル単量体と不飽和カルボン酸を重合して得られるポリカルボン酸ポリマーを得る工程である。
【００６９】
すなわち、不飽和（ポリ）アルキレングリコール系エーテル単量体と不飽和カルボン酸とを必須とする単量体成分を共重合してポリカルボン酸系共重合体を製造する方法であって、上記製造方法は、不飽和結合を有するハロゲン化物と（ポリ）アルキレングリコールとを反応させて不飽和アルコールを生成する工程１と、不飽和アルコールにアルキレンオキシドを付加して不飽和（ポリ）アルキレングリコール系エーテル単量体を生成する工程２と、不飽和（ポリ）アルキレングリコール系エーテル単量体と不飽和カルボン酸とを共重合する工程３とを含むポリカルボン酸系共重合体の製造方法もまた、本発明の好ましい形態の一つである。
【００７０】
上記３つの工程を含むことにより、安価な不飽和結合を有するハロゲン化物を原料とすることができ、原料コストを充分に低くすることができ、ポリカルボン酸系共重合体を生産するうえでコストダウンが図れる。また、不飽和（ポリ）アルキレングリコール系エーテル単量体のアルキレン鎖長を用途に応じて好適な長さとすることができる。更に、上記製造方法で得られるポリカルボン酸系共重合体は、従来の不飽和アルコールを出発原料として製造されるポリカルボン酸ポリマーよりもセメント粒子を分散させる効果に優れるといった効果を奏することができ、種々の用途に好適に用いることができることとなる。なお、明細書中、「不飽和ポリオキシアルキレン」又は「（ポリ）アルキレンオキシド鎖を有する」とは、アルキレンオキシドが１つしか付かない場合も含めるものとする。すなわち、ポリアルキレンオキシド鎖はアルキレンオキシドが１つしか付かない場合も含めるものとする。また、（ポリ）オキシアルキレングリコールにおいても同様に、アルキレンオキシドが１つしか付かない場合も含めるものとする。
【００７１】
本発明においては、上記工程１〜３を含むポリカルボン酸系共重合体の製造方法が好適な形態の一つであり、以下に、工程１〜３の特に好ましい形態について下記化学反応式に沿って説明する。
上記工程１においては、メタリルクロライドとエチレングリコールを反応させてエチレングリコールモノメタリルエーテル（メタリルアルコール１ＥＯ）を得ることが好ましい。
【００７２】
【化１】
0005466374.tif 000002
【００７３】
上記工程１においては、上記反応式に示すように、副生成物として、エチレングリコールジメタリルエーテル（Ｘ）、メタリルアルコール（Ｗ）及び水が生成することとなる。
上記工程１において得られたメタリルアルコール１ＥＯを含む生成物は、蒸留により精製し、純度の高いメタリルアルコール１ＥＯを得ることが好ましい。蒸留としては、減圧蒸留することが好ましい。
上記蒸留工程においては、エチレングリコール、塩化ナトリウムがボトム層に分離され、その他の副生成物（Ｘ）、メタリルアルコール（Ｗ）及びメタリルアルコール１ＥＯは、沸点がいずれも近いため、メタリルアルコール１ＥＯと同様に回収されることとなる。なお、メタリルアルコール１ＥＯの沸点は、メタリルアルコール（Ｗ）の沸点（１１３〜１１５℃）より高いことから、蒸留しやすく、純度をより高くすることができる。
【００７４】
上記工程２においては、工程１の蒸留精製混合物にエチレンオキサイド（ＥＯ）を付加することが好ましい。ここでは、メタリルアルコールｎ−ＥＯ付加物が生成することとなる。工程２においては、工程１での副生成物以外に、ポリエチレングリコール（Ｙ）、メタリルアルコールｎ−ＥＯ付加物の二重結合が熱転移した内部オレフィン（Ｚ）が生成する。
【００７５】
【化２】
0005466374.tif 000003
【００７６】
上記工程３においては、下記反応式で表すように、工程２で得られたメタリルアルコール−ｎ−ＥＯを含む生成物とアクリル酸とを共重合させることが好ましい。具体的には、工程１、２の副生成物を含んだメタリルアルコールｎ−ＥＯ付加物をアクリル酸と共重合してポリカルボン酸系共重合体（ポリカルボン酸ポリマー）を得ることが好ましい。このようなポリカルボン酸系共重合体は、例えば、セメント混和剤用ポリカルボン酸として好適に用いることができる。
【００７７】
【化３】
0005466374.tif 000004
【００７８】
本発明のポリカルボン酸系共重合体の製造方法においては、上述したように、メタリルアルコール−ｎ−ＥＯ付加物を経て製造することが好ましい。また、下記式に表すように、３−メチル−３−ブテニルクロライドにエチレンオキサイドを付加した３−メチル−３−ブテニル系単量体（ＭＢＮ系モノマー）を用いて、ポリカルボン酸系共重合体を製造する形態も用いることができる。
【００７９】
【化４】
0005466374.tif 000005
【００８０】
上記ＭＢＮ系モノマーにおいては、付加するアルキレンオキサイドとしてエチレンオキサイドである例を示したが、その他のアルキレンオキサイドを用いてもよい。アルキレンオキサイドの鎖長としては、上述したように１〜３００の範囲であることが好適であるが、ＭＢＮ系モノマーの場合は、上記と同様の範囲であることが好ましい。すなわち、平均付加モル数としては、ある程度大きい方が好ましく、次の順で特定値以上であることが好ましい（数値が大きい方が好ましい）。すなわち、１０以上、２５以上、３５以上、５０以上、７５以上、１００以上、１１０以上、１２０以上、１３５以上、１５０以上が好ましい。また平均付加モル数としては大きすぎないことも好ましく、次の順で特定値以下であることが好ましい（数値が小さい方が好ましい）。すなわち、２８０以下、２５０以下、２２５以下、２００以下が好ましい。この平均付加モル数が小さいほど親水性が低下し、セメント粒子を反発させる効果が低下するので得られる共重合体の分散性能が低下するおそれがあり、−方、３００を超えると、工程３における共重合反応性が低下するおそれがある。
本発明における不飽和結合を有するハロゲン化合物としては、メタリルクロライド及び３−メチル−３−ブテニルクロライドが特に好適であるが、長鎖のアルキレンオキサイドを有するモノマーを生成して、長鎖のアルキレンオキサイドを有するポリカルボン酸系共重合体を得る場合は、メタリルクロライドを用いることがより好ましい。以下に３−メチル−３−ブテニルアルコールをエチレンオキサイド付加する場合の反応式を示し、メタリルクロライドを用いることがより好ましい理由について説明する。
【００８１】
【化５】
0005466374.tif 000006
【００８２】
上記式に示すように、ＭＢＮ系モノマーでは、エチレンオキサイドを付加反応させる過程で、ＭＢＮ系モノマーが共役し、イソプレンとポリエチレングリコール（ＰＥＧ）への分解反応がおこることがあり、長鎖化がメタリル系より困難である。また、ＥＯ付加後にＭＢＮ系モノマーを蒸留して精製する際や、加熱保存する際、ＭＢＮ系モノマーをアクリル酸と共重合させるために溶媒に溶解する際に、場合により加温する必要があり、加温により分解反応がおこるおそれがある。このように高温長時間（例えば、１３０℃以上、４０時間以上）さらされると、イソプレンとＰＥＧに分解される。例えば、ｎ＝１５０程度までエチレンオキシドを付加して長鎖化すると、エチレンオキシド付加中に分解物であるＰＥＧが生成物全体のおよそ２０〜５０質量％程度生成するため、アクリル酸等と共重合する際に、ＭＢＮ系モノマーの添加量が２倍程度必要となり、経済的に不利となるおそれがある。したがってＥＯ鎖長が１５０ｍｏｌ以下のＭＢＮ系モノマーが好適に用いられる。また、長鎖化することが困難な場合もあり、実質的には、７５ｍｏｌ以下のＭＢＮ系モノマーが好適に用いられることもある。
【００８３】
本発明の最も好ましい形態の一つであるメタリル系モノマーは、ＭＢＮ系モノマーのような共役がおこらず、分解しないことから長鎖化をより容易に行うことができる。具体的には、ＥＯ鎖長は１５０ｍｏｌ以上も可能である。このような長鎖ＰＥＧを有するポリカルボン酸系共重合体（ポリカルボン酸ポリマー）は、セメント混和剤として用いた場合に、セメント組成物に対して非常に高い分散性能を発現することができるという利点がある。
【００８４】
本発明の最も好ましい形態の一つであるメタリル系モノマーについて、合成経路をまとめたものを以下に示す。なお、工程１においてメタリルクロライドとエチレングリコールとを反応させた結果、副生成物としてエチレングリコールジメタリルエーテル（Ｘ）、メタリルアルコール（Ｗ）及び水が生じるが、（Ｗ）のメタリルアルコールは、工程２におけるＥＯ付加により、メタリルアルコール−ｎ−ＥＯとなる。
【００８５】
【化６】
0005466374.tif 000007
【００８６】
上記工程２について、付加反応の一例を下記に示す。下記のように、ＥＯ付加させた場合は、副生成物として、ポリエチレングリコール（Ｙ）が生成することがある。
【００８７】
【化７】
0005466374.tif 000008
【００８８】
本発明はまた、上記製造方法で得られる不飽和（ポリ）アルキレングリコール系エーテル単量体を含む単量体成分を重合して得られる（ポリ）アルキレングリコール鎖を有する重合体でもある。また、本発明は、上記製造方法で得られる（ポリ）アルキレングリコール鎖を有する重合体でもある。
上記製造方法により得られる（ポリ）アルキレングリコール鎖を有する重合体は、不飽和（ポリ）アルキレングリコール系ジエーテル単量体が重合体に組み込まれることとなる。すなわち、重合中に単量体成分と重合反応し、重合後の溶液には、不飽和（ポリ）アルキレングリコール系ジエーテル単量体が確認されない。このような不飽和（ポリ）アルキレングリコール系ジエーテル単量体が組み込まれたポリマー（（ポリ）アルキレングリコール鎖を有する重合体）は、セメント組成物の分散性能、流動性保持性能に優れる等の特性を発揮し、種々の用途に好適に用いることができる。
【００８９】
上記方法により得られる（ポリ）アルキレングリコール鎖を有する重合体を上記工程１〜３を用いて得る場合、製造コストが安価であることから、種々の用途に好適に用いられる。また、共重合させる単量体として不飽和カルボン酸を用いると、セメント混和剤として用いた場合に、流動性、減水性、作業性、添加量低減効果に優れ、その硬化物の強度や耐久性を優れたものとし、しかもそれを取り扱う現場において作業しやすい粘性とし、セメント組成物の作業性及び添加量低減を同時に改善するという優れた特性を発揮するポリカルボン酸系共重合体とすることができる。以下、（ポリ）アルキレングリコール鎖を有する重合体の好適な一例として、ポリカルボン酸系共重合体について説明するが、ポリカルボン酸系共重合体以外の重合体においても、重合体の構成成分を適宜選択して種々の重合体に適応することができる。上記ポリカルボン酸系共重合体を構成する各構成単位の比率は、上記単量体の配合割合と同様であることが好ましい。
【００９０】
上記ポリカルボン酸系共重合体の重量平均分子量は、３０００〜３０００００の範囲が適当であるが、５０００〜２０００００の範囲が好ましく、１００００〜１５００００の範囲がより好ましく、１００００〜１０００００の範囲がさらに好ましく、２００００〜８００００の範囲が最も好ましい。このような重量平均分子量の範囲を選ぶことで、より高い分散性能を発揮するセメント混和剤が得られる。
なお、重合体の重量平均分子量は、ゲルパーミーエーションクロマトグラフィー（以下「ＧＰＣ」という）によるポリエチレングリコール換算の重量平均分子量であり、後述するＧＰＣ測定条件により測定することが好ましい。
【００９１】
上記ポリカルボン酸系共重合体は、共重合体が有するカルボキシル基を全て未中和型に換算したときのカルボキシル基ミリ当量数が、共重合体１ｇ当たり５．５０ｍｅｑ以下であることが好ましく、より好ましくは０．１０〜５．５０ｍｅｑ／ｇ、更に好ましくは０．１５〜４．００ｍｅｑ／ｇ、特に好ましくは０．２０〜３．５０ｍｅｑ／ｇ、最も好ましくは０．３０〜３．００ｍｅｑ／ｇの範囲がよい。
なお、上記ポリカルボン酸系共重合体におけるカルボキシル基を全て未中和型に換算したときのカルボキシル基ミリ当量数は、以下のようにして計算することができる。例えば、不飽和カルボン酸としてアクリル酸を用い、不飽和（ポリ）アルキレングリコール系エーテル単量体（単量体（ｉ））／不飽和カルボン酸（単量体（ｉｉ））＝９０／１０（質量％）の組成比で共重合した場合、アクリル酸の分子量は７２であるので、共重合体１ｇ当たりのカルボキシル基ミリ当量数は、（０．１／７２）×１０００＝１．３９（ｍｅｑ／ｇ）となる（計算例１）。また、例えば、単量体（ｉｉ）としてアクリル酸ナトリウムを用い、単量体（ｉ）／単量体（ｉｉ）＝９０／１０（質量％）の組成比で共重合した場合、アクリル酸ナトリウムの分子量は９４であり、アクリル酸の分子量は７２であるので、共重合体１ｇ当たりのカルボキシル基ミリ当量数は、（０．１／９４）／（０．９＋０．１×７２／９４）×１０００＝１．０９（ｍｅｑ／ｇ）となる（計算例２）。なお、重合時にはアクリル酸を用い、重合後に アクリル酸に由来するカルボキシル基を水酸化ナトリウムで中和した場合にも、計算例２と同様に計算できる。また、例えば、単量体（ｉｉ）としてメタクリル酸ナトリウム及びアクリル酸ナトリウムを用い、単量体（ｉ）／メタクリル酸ナトリウム／アクリル酸ナトリウム＝９０／５／５（質量％）の組成比で共重合した場合、メタクリル酸の分子量は８６、メタクリル酸ナトリウムの分子量は１０８、アクリル酸の分子量は７２、アクリル酸ナトリウムの分子量は９４であるので、共重合体１ｇ当たりのカルボキシル基ミリ当量数は、（０．０５／１０８＋０．０５／９４）／（０．９＋０．０５×８６／１０８＋０．０５×７２／９４）×１０００＝１．０２（ｍｅｑ／ｇ）となる（計算例３）。
【００９２】
本発明のポリカルボン酸系共重合体は、セメント混和剤又はコンクリート混和剤等として特に好適に用いられるものである。このように、上記ポリカルボン酸系共重合体を含むセメント混和剤もまた、本発明の好ましい形態の一つである。
上記セメント混和剤は、上述したポリカルボン酸系共重合体を含むことにより、分散性能、スランプ保持性能、モルタル及びコンクリートの耐久性向上等の優れた効果を奏することができる。また、上記セメント混和剤、セメント及び水を必須成分として含んでなるセメント組成物は、粘性（作業性、例えば、モルタルを練る際の練りやすさやコンクリートの現場でのスコップワーク）と、流動性（流し込んだときの流れやすさ）との両方を発揮することができる。なお、セメント組成物の物性を示す「フロー値」（流動性）と「コンクリートの状態」（粘性）との間の技術的な相関関係は、現時点では少なくとも明らかではないが、例えば、これらの現象を例えて言うと、水あめとヨーグルトとを比較すると、水あめは粘りけがあるためスプーンでかき混ぜようとした場合、相当の力が必要となるが（粘性が高く作業性がわるい）、平らな面に置いた場合は流動して薄く広がる。一方、ヨーグルトをスプーンでかき混ぜようとした場合、容易にかき混ぜることはできるが（粘性が低く作業性がよい）、平らな面に置いても流動して広がっていくことはない。
【００９３】
上記ポリカルボン酸系共重合体は、そのままでもセメント混和剤の主成分として用いることもできるが、取り扱い性の観点からは、ｐＨを５以上に調整しておくことが好ましい。上述したように、ｐＨ５未満で共重合反応を行うことが好ましく、共重合後にｐＨを５以上に調整することが好ましい。ｐＨの調整は、例えば、一価金属又は二価金属の水酸化物や炭酸塩等の無機塩；アンモニア；有機アミン；等のアルカリ性物質を用いて行なうことができる。また、反応終了後、必要ならば濃度調整を行うこともできる。また、上記ポリカルボン酸系共重合体は、水溶液の形態でそのままセメント混和剤の主成分として使用してもよいし、又は、カルシウム、マグネシウム等の二価金属の水酸化物で中和して多価金属塩とした後に乾燥させたり、シリカ系微粉末等の無機粉体に担持して乾燥させたりすることにより粉体化して使用してもよい。
【００９４】
上記セメント混和剤は、上記ポリカルボン酸系共重合体を必須とするものである。上記セメント混和剤における上記ポリカルボン酸系共重合体の含有量は、特に制限されないが、セメント混和剤中の固形分、すなわち不揮発分の２０質量％以上であることが好ましく、４０質量％以上であることがより好ましい。
本発明において、セメント混和剤の固形分測定方法としては、以下の方法が好適である。
（固形分測定方法）
１．アルミ皿を精秤する。
２．１で精秤したアルミ皿に固形分測定物を精秤する。
３．窒素雰囲気下１３０℃に調温した乾燥機に２で精秤した固形分測定物を１時間入れる。
４．１時間後、乾燥機から取り出し、室温のデシケーター内で１５分間放冷する。
５．１５分後、デシケーターから取り出し、アルミ皿＋測定物を精秤する。
６．５で得られた質量から１で得られたアルミ皿の質量を差し引き、２で得られた固定分の質量を除することで固形分を測定する。
上記セメント混和剤は、２種以上の共重合体が組み合わせされたものであってもよい。例えば、単量体（ｉ）由来の構成単位（Ｉ）と単量体（ｉｉ）由来の構成単位（ＩＩ）との比率が異なる２種以上の共重合体の組み合わせや、上記単量体（ｉ）により導入された構成単位（Ｉ）のオキシアルキレン基の平均付加モル数が異なる２種以上の共重合体の組み合わせ等が可能である。
【００９５】
上記セメント混和剤は、上記ポリカルボン酸系共重合体以外に、ポリアルキレングリコールを該共重合体に対して１〜５０質量％含有するのが好ましい。より好ましくは２〜５０質量％、更に好ましくは２〜４０質量％、特に好ましくは３〜３０質量％含有するのがよい。ポリアルキレングリコールをも含有することにより、モルタルやコンクリートのワーカビリティをより向上させることができる分散剤となる。ポリアルキレングリコールの含有割合が１質量％未満であると、モルタルやコンクリートのワーカビリティの向上効果が不十分となり、一方、５０質量％を超えると、セメントに対する分散性が低下することとなり好ましくない。
【００９６】
上記ポリアルキレングリコールとしては、オキシアルキレン基の炭素数が２〜１８の範囲であるものが適当であり、好ましくはオキシアルキレン基の炭素数が２〜８の範囲、より好ましくは２〜４の範囲がよい。さらに、上記ポリアルキレングリコールは水溶性であることが必要であることから、親水性が高い炭素数２のオキシアルキレン基、すなわちオキシエチレン基を少なくとも必須とすることが好ましく、９０モル％以上のオキシエチレン基を含むことがより好ましい。また、オキシアルキレン基の繰り返し単位は同一であってもよく又は異なっていてもよく、オキシアルキレン基が２種以上の混合物の形態である場合には、ブロック状付加、ランダム状付加、交互状付加等のいずれの付加形態でもよい。また、ポリアルキレングリコールの末端基は、水素原子、炭素数１〜３０のアルキル基又は（アルキル）フェニル基が適当であるが、水素原子が好ましい。また、ポリアルキレングリコールの平均分子量としては、５００〜２０００００の範囲が好ましいが、１０００〜１０００００の範囲がより好ましく、２０００〜５００００の範囲がさらに好ましい。
【００９７】
上記ポリアルキレングリコールとして、具体的には、ポリエチレングリコール、ポリプロピレングリコール、ポリエチレンポリプロピレングリコール、ポリエチレンポリブチレングリコール等が挙げられるが、該ポリアルキレングリコールは水溶性であることが必要であることから、親水性の高いオキシエチレン基を必須成分として含むポリエチレングリコール又はポリエチレンポリプロピレングリコールが好ましく、ポリエチレングリコールが最も好ましい。
【００９８】
上記ポリアルキレングリコールを含有するセメント混和剤は、例えば、工程２において不純物として生成するポリアルキレングリコールを除去せず、不飽和（ポリ）アルキレングリコール系エーテル単量体（単量体（ｉ））とともに工程３に用いることにより得ることが好ましい。このように、不純物としてポリアルキレングリコールを含む不飽和（ポリ）アルキレングリコールエーテル（単量体（ｉ））を単量体成分として用いることによって、上記ポリアルキレングリコールを含有するセメント混和剤を容易に得ることができる。上記単量体（ｉ）は、また、工程１で反応させる（ポリ）アルキレングリコールと、工程２で付加させるアルキレンオキシドとが同じアルキレン基である場合、不飽和結合を有するハロゲン化物のハロゲンが水酸基に置換された不飽和結合を有するアルコールに、アルキレンオキシドを付加させて得ることもできる。例えば、メタリルアルコール、３−ブテン−１−オール、アリルアルコール等の不飽和結合を有するアルコール（不飽和アルコール類）に、アルキレンオキシドを付加することによっても得ることができる。このような付加反応において、反応系に上記不飽和結合を有するアルコール（不飽和アルコール類）以外の飽和脂肪族アルコール類（メタノール、エタノール等）や水等の活性水素を有する化合物が存在していると、目的とする不飽和（ポリ）アルキレングリコールエーテル系単量体以外にポリアルキレングリコールを副生することがある。この副生したポリアルキレングリコールを除去することなく、付加反応で得られた生成物をそのまま原料として用いることによって、精製工程等の簡略化が図れると同時に、得られるセメント混和剤は、共重合体とポリアルキレングリコールとを含有することとなり、硬化前のモルタルやコンクリートのワーカビリティをより向上させることができる。
【００９９】
不純物として含有するポリアルキレングリコールの含有量は、不飽和（ポリ）アルキレングリコールエーテル系単量体に対して０．５〜５０質量％が適当であるが、１〜４０質量％が好ましく、２〜３０質量％がより好ましく、３〜２０質量％がさらに好ましい。ポリアルキレングリコールの割合が５０質量％を超えると、ポリアルキレングリコール自身のセメント粒子分散性能が低いことから、セメント混和剤としての使用量が増えることとなり好ましくない。
【０１００】
上記セメント混和剤は、上記ポリカルボン酸系共重合体以外に、上記ポリアルキレンオキシド鎖を有する不飽和（ポリ）アルキレングリコールエーテル（単量体（ｉ））を該共重合体に対して１〜１００質量％含有するのが好ましい。より好ましくは２〜１００質量％、更に好ましくは３〜９０質量％、特に好ましくは５〜８０質量％含有するのがよい。単量体（ｉ）をも含有することにより、モルタルやコンクリートのワーカビリティをより向上させることができる分散剤となる。単量体（ｉ）の含有割合が１質量％未満であると、モルタルやコンクリートのワーカビリティの向上効果が不十分となり、一方、１００質量％を超えると、セメントに対する分散性が低下することとなり好ましくない。
【０１０１】
このような上記単量体（ｉ）をも含有するセメント混和剤は、上記ポリカルボン酸系共重合体を得る際の共重合時に、未反応の単量体（ｉ）が生成した重合体に対して１〜１００質量％となる時点で重合反応を停止することによって、容易に得ることができる。これにより、得られた生成物は共重合体以外に、単量体（ｉ）を含有することとなり、優れた分散性能を発揮することができる。重合反応を停止する時点は、好ましくは、単量体（ｉ）が重合体に対して２〜８０質量％残留している時点、より好ましくは３〜７０質量％残留している時点、更に好ましくは５〜６０質量％残留している時点とするのがよい。未反応の単量体（ｉ）が生成した重合体に対して１質量％未満となる時点で重合反応を停止すると、得られるセメント混和剤が、モルタルやコンクリートのワーカビリティの向上効果が不十分なものとなり、一方、１００質量％を超える時点で重合反応を停止すると、セメントに対する分散性が低下することとなる。
【０１０２】
上記セメント混和剤の最も好ましい形態は、上記ポリアルキレングリコールと上記単量体（ｉ）とをともに上記割合で含有するものである。これら両成分を含むことにより、モルタルやコンクリートのワーカビリティに極めて優れた分散剤となる。
【０１０３】
上記セメント混和剤は、各種水硬性材料、すなわち、セメントや、石膏等のセメント以外の水硬性材料に用いることができる。そして、水硬性材料と水と上記セメント混和剤とを含有し、さらに必要に応じて細骨材（砂等）や粗骨材（砕石等）を含む水硬性組成物の具体例としては、セメントペースト、モルタル、コンクリート、プラスター等が挙げられる。
【０１０４】
上記例示の水硬性組成物の中では、水硬性材料としてセメントを使用するセメント組成物が最も一般的であり、上記セメント混和剤、セメント及び水を必須成分として含んでなるセメント組成物もまた、本発明の好ましい形態の一つである。
【０１０５】
上記セメント組成物において使用されるセメントとしては、特に限定はない。たとえば、ポルトランドセメント（普通、早強、超早強、中庸熱、耐硫酸塩及びそれぞれの低アルカリ形）、各種混合セメント（高炉セメント、シリカセメント、フライアッシュセメント）、白色ポルトランドセメント、アルミナセメント、超速硬セメント（１クリンカー速硬性セメント、２クリンカー速硬性セメント、リン酸マグネシウムセメント）、グラウト用セメント、油井セメント、低発熱セメント（低発熱型高炉セメント、フライアッシュ混合低発熱型高炉セメント、ビーライト高含有セメント）、超高強度セメント、セメント系固化材、エコセメント（都市ごみ焼却灰、下水汚泥焼却灰の一種以上を原料として製造されたセメント）等が挙げられ、さらに、高炉スラグ、フライアッシュ、シンダーアッシュ、クリンカーアッシュ、ハスクアッシュ、シリカヒューム、シリカ粉末、石灰石粉末等の微粉体や石膏を添加してもよい。又、骨材として、砂利、砕石、水砕スラグ、再生骨材等以外に、珪石質、粘土質、ジルコン質、ハイアルミナ質、炭化珪素質、黒鉛質、クロム質、クロマグ質、マグネシア質等の耐火骨材が使用可能である。
【０１０６】
上記セメント組成物においては、その１ｍ３あたりの単位水量、セメント使用量及び水／セメント比にはとりたてて制限はなく、単位水量１００〜１８５ｋｇ／ｍ３、使用セメント量２５０〜８００ｋｇ／ｍ３、水／セメント比（重量比）＝０．１〜０．７、好ましくは単位水量１２０〜１７５ｋｇ／ｍ３、使用セメント量２７０〜８００ｋｇ／ｍ３、水／セメント比（重量比）＝０．１５〜０．６５が推奨される。このように、本発明のセメント組成物は、貧配合〜富配合まで幅広く使用可能であり、単位セメント量の多い高強度コンクリート、単位セメント量が３００ｋｇ／ｍ３以下の貧配合コンクリートのいずれにも有効である。また、本発明のセメント組成物は、比較的高減水率の領域、すなわち、水／セメント比（重量比）＝０．１５〜０．５（好ましくは０．１５〜０．４）といった水／セメント比の低い領域においても、良好に使用することができる。
【０１０７】
本発明のセメント組成物における上記セメント混和剤の配合割合については、特に限定はないが、水硬セメントを用いるモルタルやコンクリート等に使用する場合には、セメント重量の０．０１〜１０質量％、好ましくは０．０２〜５質量％、より好ましくは０．０５〜３質量％となる比率の量を添加すればよい。この添加により、単位水量の低減、強度の増大、耐久性の向上等の各種の好ましい諸効果がもたらされる。上記配合割合が０．０１質量％未満では性能的に不十分であり、逆に１０質量％を超える多量を使用しても、その効果は実質上頭打ちとなり経済性の面からも不利となる。
【０１０８】
上記セメント組成物は、コンクリート２次製品用のコンクリート、遠心成形用コンクリート、振動締め固め用コンクリート、蒸気養生コンクリート、吹付けコンクリート等に有効であり、さらに、高流動コンクリート、自己充填性コンクリート、セルフレベリング材等の高い流動性を要求されるモルタルやコンクリートにも有効である。
【０１０９】
上記セメント組成物は、公知のセメント混和剤を含有していてもよい。使用可能な公知のセメント混和剤としては、特に限定はなく、分子中にスルホン酸基を有する各種スルホン酸系分散剤や、分子中にポリオキシアルキレン鎖とカルボキシル基とを有する各種ポリカルボン酸系分散剤が挙げられる。スルホン酸系分散剤としては、例えば、リグニンスルホン酸塩；ポリオール誘導体；ナフタレンスルホン酸ホルマリン縮合物；メラミンスルホン酸ホルマリン縮合物；ポリスチレンスルホン酸塩；アミノアリールスルホン酸−フェノール−ホルムアルデヒド縮合物等のアミノスルホン酸系等が挙げられる。又、ポリカルボン酸系分散剤としては、例えば、炭素数２〜１８のアルキレンオキシドを平均付加モル数で２〜３００付加したポリオキシアルキレン鎖を有するポリアルキレングリコールモノ（メタ）アクリル酸エステル系単量体と（メタ）アクリル酸系単量体とを必須成分として含む単量体成分を共重合して得られる共重合体；炭素数２〜３のアルキレンオキシドを平均付加モル数で２〜３００付加したポリオキシアルキレン鎖を有するポリアルキレングリコールモノ（メタ）アクリル酸エステル系単量体と（メタ）アクリル酸系単量体と（メタ）アクリル酸アルキルエステルの３種の単量体を必須成分として含む単量体成分を共重合して得られる共重合体；炭素数２〜３のアルキレンオキシドを平均付加モル数で２〜３００付加したポリオキシアルキレン鎖を有するポリアルキレングリコールモノ（メタ）アクリル酸エステル系単量体と（メタ）アクリル酸系単量体と（メタ）アリルスルホン酸（塩）（又はビニルスルホン酸（塩）又はｐ−（メタ）アリルオキシベンゼンスルホン酸（塩）のいずれか）の３種の単量体を必須成分として含む単量体成分を共重合して得られる共重合体；エチレンオキシドを平均付加モル数で２〜５０付加したポリオキシアルキレン鎖を有するポリアルキレングリコールモノ（メタ）アクリル酸エステル系単量体と（メタ）アクリル酸系単量体と（メタ）アリルスルホン酸（塩）の３種の単量体を必須成分として含む単量体成分を共重合して得られる共重合体にさらに（メタ）アクリルアミド及び／又は２−（メタ）アクリルアミド−２−メチルプロパンスルホン酸をグラフト重合した共重合体；エチレンオキシドを平均付加モル数で５〜５０付加したポリオキシアルキレン鎖を有するポリエチレングリコールモノ（メタ）アクリル酸エステル系単量体とエチレンオキシドを平均付加モル数で１〜３０付加したポリオキシアルキレン鎖を有するポリエチレングリコールモノ（メタ）アリルエーテル系単量体と（メタ）アクリル酸系単量体と（メタ）アリルスルホン酸（塩）（又はｐ−（メタ）アリルオキシベンゼンスルホン酸（塩）のいずれか）の４種の単量体を必須成分として含む単量体成分を共重合して得られる共重合体；炭素数２〜１８のアルキレンオキシドを平均付加モル数で２〜３００付加したポリオキシアルキレン鎖を有するポリアルキレングリコールモノ（メタ）アリルエーテル系単量体とマレイン酸系単量体とを必須成分として含む単量体成分を共重合して得られる共重合体；炭素数２〜４のアルキレンオキシドを平均付加モル数で２〜３００付加したポリオキシアルキレン鎖を有するポリアルキレングリコールモノ（メタ）アリルエーテル系単量体とマレイン酸のポリアルキレングリコールエステル系単量体とを必須成分として含む単量体成分を共重合して得られる共重合体；炭素数２〜４のアルキレンオキシドを平均付加モル数で２〜３００付加したポリオキシアルキレン鎖を有するポリアルキレングリコール３−メチル−３−ブテニルエーテル系単量体とマレイン酸系単量体とを必須成分として含む単量体成分を共重合して得られる共重合体；等が挙げられる。尚、上記公知のセメント混和剤は、複数の併用も可能である。
【０１１０】
なお、上記公知のセメント分散剤を用いる場合、上記セメント混和剤と公知のセメント混和剤との配合重量比は、使用する公知のセメント混和剤の種類、配合及び試験条件等の違いにより一義的には決められないが、好ましくは５：９５〜９５：５、より好ましくは１０：９０〜９０：１０の範囲内である。
さらに、上記セメント組成物は、以下の（１）〜（２０）に例示するような他の公知のセメント添加剤（材）を含有することができる。
【０１１１】
（１）水溶性高分子物質：ポリアクリル酸（ナトリウム）、ポリメタクリル酸（ナトリウム）、ポリマレイン酸（ナトリウム）、アクリル酸・マレイン酸共重合物のナトリウム塩等の不飽和カルボン酸重合物；メチルセルローズ、エチルセルローズ、ヒドロキシメチルセルローズ、ヒドロキシエチルセルローズ、カルボキシメチルセルローズ、カルボキシエチルセルローズ、ヒドロキシプロピルセルロース等の非イオン性セルローズエーテル類；メチルセルローズ、エチルセルローズ、ヒドロキシエチルセルローズ、ヒドロキシプロピルセルロース等の多糖類のアルキル化もしくはヒドロキシアルキル化誘導体の一部又は全部の水酸基の水素原子が、炭素数８〜４０の炭化水素鎖を部分構造として有する疎水性置換基と、スルホン酸基又はそれらの塩を部分構造として含有するイオン性親水性置換基で置換されてなる多糖誘導体；酵母グルカンやキサンタンガム、β−１. ３グルカン類（直鎖状、分岐鎖状の何れでもよく、一例を挙げれば、カードラン、パラミロン、パキマン、スクレログルカン、ラミナラン等）等の微生物醗酵によって製造される多糖類；ポリアクリルアミド；ポリビニルアルコール；デンプン；デンプンリン酸エステル；アルギン酸ナトリウム；ゼラチン；分子内にアミノ基を有するアクリル酸のコポリマー及びその四級化合物等。
【０１１２】
（２）高分子エマルジョン：（メタ）アクリル酸アルキル等の各種ビニル単量体の共重合物等。
（３）遅延剤：グルコン酸、グルコヘプトン酸、アラボン酸、リンゴ酸又はクエン酸、及び、これらの、ナトリウム、カリウム、カルシウム、マグネシウム、アンモニウム、トリエタノールアミン等の無機塩又は有機塩等のオキシカルボン酸；グルコース、フラクトース、ガラクトース、サッカロース、キシロース、アピオース、リボース、異性化糖などの単糖類や、二糖、三糖等のオリゴ糖、又はデキストリン等のオリゴ糖、又はデキストラン等の多糖類、これらを含む糖蜜類等の糖類；ソルビトール等の糖アルコール；珪弗化マグネシウム；リン酸並びにその塩又はホウ酸エステル類；アミノカルボン酸とその塩；アルカリ可溶タンパク質；フミン酸；タンニン酸；フェノール；グリセリン等の多価アルコール；アミノトリ(メチレンホスホン酸)、１−ヒドロキシエチリデン−１，１−ジホスホン酸、エチレンジアミンテトラ(メチレンホスホン酸)、ジエチレントリアミンペンタ(メチレンホスホン酸)及びこれらのアルカリ金属塩、アルカリ土類金属塩等のホスホン酸及びその誘導体等。
【０１１３】
（４）早強剤・促進剤：塩化カルシウム、亜硝酸カルシウム、硝酸カルシウム、臭化カルシウム、ヨウ化カルシウム等の可溶性カルシウム塩；塩化鉄、塩化マグネシウム等の塩化物；硫酸塩；水酸化カリウム；水酸化ナトリウム；炭酸塩；チオ硫酸塩；ギ酸及びギ酸カルシウム等のギ酸塩；アルカノールアミン；アルミナセメント；カルシウムアルミネートシリケート等。
（５）鉱油系消泡剤：燈油、流動パラフィン等。
（６）油脂系消泡剤：動植物油、ごま油、ひまし油、これらのアルキレンオキシド付加物等。
【０１１４】
（７）脂肪酸系消泡剤：オレイン酸、ステアリン酸、これらのアルキレンオキシド付加物等。
（８）脂肪酸エステル系消泡剤：グリセリンモノリシノレート、アルケニルコハク酸誘導体、ソルビトールモノラウレート、ソルビトールトリオレエート、天然ワックス等。
【０１１５】
（９）オキシアルキレン系消泡剤：（ポリ）オキシエチレン（ポリ）オキシプロピレン付加物等のポリオキシアルキレン類；ジエチレングリコールヘプチルエーテル、ポリオキシエチレンオレイルエーテル、ポリオキシプロピレンブチルエーテル、ポリオキシエチレンポリオキシプロピレン２−エチルヘキシルエーテル、炭素原子数１２〜１４の高級アルコールへのオキシエチレンオキシプロピレン付加物等の（ポリ）オキシアルキルエーテル類；ポリオキシプロピレンフェニルエーテル、ポリオキシエチレンノニルフェニルエーテル等の（ポリ）オキシアルキレン（アルキル）アリールエーテル類；２，４，７，９−テトラメチル−５−デシン−４，７−ジオール、２，５−ジメチル−３−ヘキシン−２，５−ジオール，３−メチル−１−ブチン−３−オール等のアセチレンアルコールにアルキレンオキシドを付加重合させたアセチレンエーテル類；ジエチレングリコールオレイン酸エステル、ジエチレングリコールラウリル酸エステル、エチレングリコールジステアリン酸エステル等の（ポリ）オキシアルキレン脂肪酸エステル類；ポリオキシエチレンソルビタンモノラウリン酸エステル、ポリオキシエチレンソルビタントリオレイン酸エステル等の（ポリ）オキシアルキレンソルビタン脂肪酸エステル類；ポリオキシプロピレンメチルエーテル硫酸ナトリウム、ポリオキシエチレンドデシルフェノールエーテル硫酸ナトリウム等の（ポリ）オキシアルキレンアルキル（アリール）エーテル硫酸エステル塩類；（ポリ）オキシエチレンステアリルリン酸エステル等の（ポリ）オキシアルキレンアルキルリン酸エステル類；ポリオキシエチレンラウリルアミン等の（ポリ）オキシアルキレンアルキルアミン類；ポリオキシアルキレンアミド等。
【０１１６】
（１０）アルコール系消泡剤：オクチルアルコール、ヘキサデシルアルコール、アセチレンアルコール、グリコール類等。
（１１）アミド系消泡剤：アクリレートポリアミン等。
（１２）リン酸エステル系消泡剤：リン酸トリブチル、ナトリウムオクチルホスフェート等。
（１３）金属石鹸系消泡剤：アルミニウムステアレート、カルシウムオレエート等。
（１４）シリコーン系消泡剤：ジメチルシリコーン油、シリコーンペースト、シリコーンエマルジョン、有機変性ポリシロキサン（ジメチルポリシロキサン等のポリオルガノシロキサン）、フルオロシリコーン油等。
【０１１７】
（１５）ＡＥ剤：樹脂石鹸、飽和又は不飽和脂肪酸、ヒドロキシステアリン酸ナトリウム、ラウリルサルフェート、ＡＢＳ（アルキルベンゼンスルホン酸）、ＬＡＳ（直鎖アルキルベンゼンスルホン酸）、アルカンスルホネート、ポリオキシエチレンアルキル（フェニル）エーテル、ポリオキシエチレンアルキル（フエニル）エーテル硫酸エステル又はその塩、ポリオキシエチレンアルキル（フエニル）エーテルリン酸エステル又はその塩、蛋白質材料、アルケニルスルホコハク酸、α−オレフィンスルホネート等。
【０１１８】
（１６）その他界面活性剤：オクタデシルアルコールやステアリルアルコール等の分子内に６〜３０個の炭素原子を有する脂肪族１価アルコール、アビエチルアルコール等の分子内に６〜３０個の炭素原子を有する脂環式１価アルコール、ドデシルメルカプタン等の分子内に６〜３０個の炭素原子を有する１価メルカプタン、ノニルフェノール等の分子内に６〜３０個の炭素原子を有するアルキルフェノール、ドデシルアミン等の分子内に６〜３０個の炭素原子を有するアミン、ラウリン酸やステアリン酸等の分子内に６〜３０個の炭素原子を有するカルボン酸に、エチレンオキシド、プロピレンオキシド等のアルキレンオキシドを１０モル以上付加させたポリアルキレンオキシド誘導体類；アルキル基又はアルコキシ基を置換基として有してもよい、スルホン基を有する２個のフェニル基がエーテル結合した、アルキルジフェニルエーテルスルホン酸塩類；各種アニオン性界面活性剤；アルキルアミンアセテート、アルキルトリメチルアンモニウムクロライド等の各種カチオン性界面活性剤；各種ノニオン性界面活性剤；各種両性界面活性剤等。
【０１１９】
（１７）防水剤：脂肪酸（塩）、脂肪酸エステル、油脂、シリコン、パラフィン、アスファルト、ワックス等。
（１８）防錆剤：亜硝酸塩、リン酸塩、酸化亜鉛等。
（１９）ひび割れ低減剤：ポリオキシアルキルエーテル等。
（２０）膨張材；エトリンガイト系、石炭系等。
【０１２０】
その他の公知のセメント添加剤（材）としては、たとえば、セメント湿潤剤、増粘剤、分離低減剤、凝集剤、乾燥収縮低減剤、強度増進剤、セルフレベリング剤、防錆剤、着色剤、防カビ剤等を挙げることができる。なお、上記公知のセメント添加剤（材）は、複数の併用も可能である。
【０１２１】
上記セメント組成物において、セメント及び水以外の成分についての特に好適な実施形態としては、次の１）〜７）が挙げられる。
【０１２２】
１）（ｉ）上記セメント混和剤、（ｉｉ）オキシアルキレン系消泡剤の２成分を必須とする組み合わせ。なお、（ｉｉ）のオキシアルキレン系消泡剤の配合重量比としては、（ｉ）のセメント混和剤に対して０．０１〜１０質量％の範囲が好ましい。
【０１２３】
２）（ｉ）上記セメント混和剤、（ｉｉ）炭素数２〜１８のアルキレンオキシドを平均付加モル数で２〜３００付加したポリオキシアルキレン鎖を有するポリアルキレングリコールモノ（メタ）アクリル酸エステル系単量体と、（メタ）アクリル酸系単量体及びこれらの単量体と共重合可能な単量体からなる共重合体（特公昭５９−１８３３８号公報、特開平７−２２３８５２号公報、特開平９−２４１０５６号公報等参照）、（ｉｉｉ）オキシアルキレン系消泡剤の３成分を必須とする組み合わせ。なお、（ｉ）のセメント混和剤と（ｉｉ）の共重合体との配合重量比としては、５：９５〜９５：５の範囲が好ましく、１０：９０〜９０：１０の範囲がより好ましい。（ｉｉｉ）のオキシアルキレン系消泡剤の配合重量比としては、（ｉ）のセメント混和剤と（ｉｉ）の共重合体との合計量に対して０．０１〜１０質量％の範囲が好ましい。
【０１２４】
３）（ｉ）上記セメント混和剤、（ｉｉ）分子中にスルホン酸基を有するスルホン酸系分散剤の２成分を必須とする組み合わせ。スルホン酸系分散剤としては、リグニンスルホン酸塩、ナフタレンスルホン酸ホルマリン縮合物、メラミンスルホン酸ホルマリン縮合物、ポリスチレンスルホン酸塩、アミノアリールスルホン酸−フェノール−ホルムアルデヒド縮合物等のアミノスルホン酸系の分散剤等が使用可能である。なお、（ｉ）のセメント混和剤と（ｉｉ）のスルホン酸系分散剤との配合重量比としては、５：９５〜９５：５の範囲が好ましく、１０：９０〜９０：１０の範囲がより好ましい。
【０１２５】
４）（ｉ）上記セメント混和剤、（ｉｉ）リグニンスルホン酸塩の２成分を必須とする組み合わせ。なお、（ｉ）のセメント混和剤と（ｉｉ）のリグニンスルホン酸塩との配合重量比としては、５：９５〜９５：５の範囲が好ましく、１０：９０〜９０：１０の範囲がより好ましい。
【０１２６】
５）（ｉ）上記セメント混和剤、（ｉｉ）材料分離低減剤の２成分を必須とする組み合わせ。材料分離低減剤としては、非イオン性セルローズエーテル類等の各種増粘剤、部分構造として炭素数４〜３０の炭化水素鎖からなる疎水性置換基と炭素数２〜１８のアルキレンオキシドを平均付加モル数で２〜３００付加したポリオキシアルキレン鎖とを有する化合物等が使用可能である。なお、（ｉ）のセメント混和剤と（ｉｉ）の材料分離低減剤との配合重量比としては、１０：９０〜９９．９９：０．０１の範囲が好ましく、５０：５０〜９９．９：０．１の範囲がより好ましい。この組み合わせからなるセメント組成物は、高流動コンクリート、自己充填性コンクリート、セルフレベリング材として好適である。
【０１２７】
６）（ｉ）上記セメント混和剤、（ｉｉ）遅延剤の２成分を必須とする組み合わせ。遅延剤としては、グルコン酸（塩）、クエン酸（塩）等のオキシカルボン酸類、グルコース等の糖類、ソルビトール等の糖アルコール類、アミノトリ(メチレンホスホン酸)等のホスホン酸類等が使用可能である。なお、（ｉ）のセメント混和剤と（ｉｉ）の遅延剤との配合重量比としては、５０：５０〜９９．９：０．１の範囲が好ましく、７０：３０〜９９：１の範囲がより好ましい。
【０１２８】
７）（ｉ）上記セメント混和剤、（ｉｉ）促進剤の２成分を必須とする組み合わせ。促進剤としては、塩化カルシウム、亜硝酸カルシウム、硝酸カルシウム等の可溶性カルシウム塩類、塩化鉄、塩化マグネシウム等の塩化物類、チオ硫酸塩、ギ酸及びギ酸カルシウム等のギ酸塩類等が使用可能である。なお、（ｉ）のセメント混和剤と（ｉｉ）の促進剤との配合重量比としては、１０：９０〜９９．９：０．１の範囲が好ましく、２０：８０〜９９：１の範囲がより好ましい。
【発明の効果】
【０１２９】
本発明の不飽和（ポリ）アルキレングリコール系エーテル単量体の製造方法及び（ポリ）アルキレングリコール鎖を有する重合体の製造方法は、上述の構成よりなり、セメント混和剤等種々の用途に好適に用いることができ、コンクリートの凝結時間を早めることができ、コンクリートの早期強度を向上することができるものである。
【発明を実施するための最良の形態】
【０１３０】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
【０１３１】
＜製造例１：エチレングリコールモノメタリルエーテル（Ａ−１）の製造＞
［反応工程］
３Ｌのフラスコに、エチレングリコール１５００．０ｇ（２４，１７ｍｏｌ）と４８ｗｔ％水酸化ナトリウム水溶液４２０．９２ｇ（ＮａＯＨ５．０５ｍｏｌ）、メタリルクロライド４５２．７９ｇ（５．００ｍｏｌ）を仕込み、撹拌下に６０℃で３時間、次いで７０℃で３時間反応を行った。フラスコ内には塩の析出が観られた。
［脱水工程］
上記反応後のフラスコに油水分離管を取り付け、撹拌下、留出液の油水分離をしながら減圧蒸留を行い、水２９２．３４ｇを分離した。操作圧力は初期２００ｍｍＨｇで、後に１００ｍｍＨｇに下げて行い、留出液が均一層になった時点を以って終了とした。
この後、析出した塩を濾紙（４μｍ）を用いて濾別し、濾液１７０９．５９ｇを得た。さらに、エチレングリコール１００．２２ｇで塩の洗浄・濾過を行い、洗浄液１１７．６４ｇを得た。ガスクロマトグラフィーによる分析の結果、エチレングリコールモノメタリルエーテルの収率は８０．２ｍｏｌ％、エチレングリコールジメタリルエーテルは収率１１．８ｍｏｌ％であった（メタリルクロライド基準で算出）。
また、残存水分量をカールフィッシャー法によって分析したところ、０．８４質量％であった。
［蒸留工程］
前工程で回収した反応液と洗浄液併せて１７９８．２８ｇを蒸留塔ボトムに仕込み、エチレングリコールモノメタリルエーテルの精製を行った。蒸留装置としては、オルダーショウ（３０ｍｍφ、スルーザーパッキン充填、理論段数３０段相当）を用い、トップ圧力４５ｍｍＨｇ、還流比１０、ボトム温度１００℃〜１２７℃の間で蒸留を行った結果、エチレングリコールモノメタリルエーテル３１８．１７ｇを得た。分析の結果、水分含有量は０．０６質量％、エチレングリコールジメタリルエーテル含有量は０．４７質量％であった。
【０１３２】
＜製造例２：ジエーテル体の（Ｘ−１）の製造＞
上記蒸留における留出率２２％〜２６％の留分８２．９ｇに水３００ｇを加えて撹拌、油水分離により水層を除去する操作を３回繰り返し、エチレングリコールジメタリルエーテル２７．４ｇを得た。
上記工程の分析は下記の装置で行った。
ガスクロマトグラフィー
装置：Ｓｈｉｍａｄｚｕ製ＧＣ−１５Ａ、Ｊ＆Ｗ社キャピラリーカラムＤＢ−１（０．５３ｍｍφ×３０ｍ）
条件：４０℃で５ｍｉｎ保持、１０℃／ｍｉｎ昇温、２００℃で５ｍｉｎ保持
水分含有量測定
装置：京都電子工業株式会社（ＫＥＭ）製ＭＫ−５１０
標準試料：三菱化学社製カールフィッシャーＳＳ
【０１３３】
ＧＰＣ測定条件は以下の通りである。
使用カラム：東ソー株式会社製
ＴＳＫ  ｇｕａｒｄ  ｃｏｌｕｍｎ  ＳＷＸＬ
ＴＳＫｇｅｌ  Ｇ４０００ＳＷＸＬ
ＴＳＫｇｅｌ  Ｇ３０００ＳＷＸＬ
ＴＳＫｇｅｌ  Ｇ２０００ＳＷＸＬをこの順で連結させたもの。
溶離液：アセトニトリル６００１ｇ、水１０９９９ｇの溶液に酢酸ナトリウム三水和物１１５．６ｇを溶かし、さらに酢酸でｐＨ６．０に調整したものを使用した。
サンプル：重合体水溶液を上記溶離液にて重合体濃度が０．５質量％となるように溶解させたもの。
サンプル打ち込み量：１００μＬ
流速：１．０ｍＬ／分
カラム温度：４０℃
検出器：Ｗａｔｅｒｓ  ２４１４  ＲＩ検出器
Ｓｙｓｔｅｍ：Ｗａｔｅｒｓ  ａｌｌｉａｎｃｅ  ２６９５
解析ソフト：Ｗａｔｅｒｓ  Ｅｍｐｏｅｒ２（標準パッケージ／ＧＰＣオプション）
検量線作成用標準物質：ポリエチレングリコール［ピークトップ分子量（Ｍｐ）２７２５００、２１９３００、１０７０００、５００００、２４０００、１１８４０、６４５０、４２５０、１４７０］
検量線：上記のポリエチレングリコールのＭｐ値と溶出時間を基にして３次式で作成した。
【０１３４】
＜製造例３：メタリルアルコール１０ＥＯの製造＞
温度計、撹拌機、原料導入管及び窒素導入管を備えたＳＵＳ製オートクレーブ反応容器に、製造例１で得られた反応生成物（Ａ−１）エチレングリコールモノメタリルエーテル９５．１ｇ、付加反応触媒として水酸化ナトリウム０．２１ｇを仕込み、撹拌下に反応容器内を窒素置換し、窒素雰囲気下で１５０℃まで加熱した。そして安全圧下で１５０℃を保持したままエチレンオキシド３２５ｇを反応器内に導入し、アルキレンオキシド付加反応が完結するまでその温度を保持して反応を終了した。得られた反応生成物（以下、Ｍ−１と称す。）は、メタリルアルコールに平均１０モルのエキレンオキシドが付加した不飽和ポリアルキレングリコールエーテル系単量体（以下、ＭＬＡ−１０と称す。）とともに、ジエーテル（Ｘ−１）及び副生成物（Ｙ−１）及び副生成物（Ｚ−１）を含む。副生成物（Ｙ−１）は水溶性ポリアルキレングリコール（ポリエチレングリコール）であり、副生成物（Ｚ−１）は示差屈折（ＲＩ）検出器を用いた液体クロマトグラフィー（以下、「ＬＣ（ＲＩ）」又は単に「ＬＣ」という。）において２７分付近に観測されるピークである。反応生成物Ｍ−１の分析結果を表１に示した。反応生成物（Ｍ−１）のＬＣチャートを図１に示した。なお、図１中、２２分付近のピークは、ＭＬＡ−１０を、２７分付近のピークは、Ｚ−１を示す。
【０１３５】
上記反応生成物のＬＣ測定条件は、以下のとおりである。
使用カラム：ＧＬサイエンス社製
Ｉｎｅｒｔｓｉｌ  ｇｕａｒｄ  ｃｏｌｕｍｎ  １本
Ｉｎｅｒｔｓｉｌ  ＯＤＳ−２５μｍ  ４．６ｍｍ×２５０ｍｍ  ３本
溶離液：酢酸５２．５ｇと酢酸ナトリウム三水和物３．７５ｇに水を加えて９０００ｇにし、さらにアセトニトリル６０００ｇを加えたものを使用した。
サンプル：上記溶離液にて反応生成物濃度が１．０質量％となるように調整したもの。
サンプル打ち込み量：１００μＬ
流速：０．６ｍＬ／分
カラム温度：４０℃
検出器：Ｗａｔｅｒｓ  ２４１４  ＲＩ検出器
【０１３６】
以下、ジエーテル（Ｘ）の定量は、上記製造例２で合成されたジエーテル（不純物は検出されず、純度は１００％である）を用いてＬＣで検量線を作成し、ポリエチレングリコールモノメタクリルエーテルに対する質量％を算出した。なお、ＬＣは、液体クロマトグラフィーを表し、測定条件は、上記のとおりである。
上記副生成物（Ｚ）については、上述したＬＣの面積比から含有量を算出した。
（Ｚ−１）％＝〔（Ｚ−１面積）／ＭＬＡ−１０面積〕×１００
（Ｚ−２）％＝〔（Ｚ−２面積）／ＭＬＡ−５０面積〕×１００
（Ｚ−３）％＝〔（Ｚ−３面積）／ＭＬＡ−１２０面積〕×１００
【０１３７】
上記副生成物（Ｙ）は、下記ＧＰＣにより定量した。
＜ポリアルキレングリコール（Ｙ）の測定条件＞
使用カラム：Ｓｈｏｄｅｘ  ＧＦ−１Ｇ  ７Ｂ  昭和電工社製
ＧＦ−３１０  ＨＱ
溶離液：水／アセトニトリル＝９８／２（質量％）
サンプル：上記溶離液にて反応生成物濃度が０．１質量％となるように調整したもの。
サンプル打ち込み量：２５０μＬ
流速：１ｍＬ／分
カラム温度：４０℃
検出器：Ｗａｔｅｒｓ  ２４１４  ＲＩ検出器
Ｓｙｓｔｅｍ：Ｗａｔｅｒｓ  ａｌｌｉａｎｃｅ  ２６９５
解析ソフト：Ｗａｔｅｒｓ  Ｅｍｐｏｅｒ２（標準パッケージ／ＧＰＣオプション）
検量線作成用標準物質：ポリエチレングリコール［ピークトップ分子量（Ｍｐ）１１８４０、６４５０、１４７０］のそれぞれについて、上記測定条件で検量線を作成し、ポリエチレングリコールモノメタクリルエーテルに対する質量％を算出した。
Ｍｐ  １１８４０のＰＥＧの検量線で製造例５のＭ−３中のＭＬＡ１２０に対する（Ｙ−３）を定量した。
Ｍｐ  ６４５０のＰＥＧの検量線で製造例４のＭ−２中のＭＬＡ５０に対する（Ｙ−２）を定量した。
Ｍｐ  １４７０のＰＥＧの検量線で製造例３のＭ−１中のＭＬＡ１０に対する（Ｙ−１）を定量した。
【０１３８】
＜製造例４：メタリルアルコール５０ＥＯの製造＞
温度計、撹拌機、原料導入管及び窒素導入管を備えたＳＵＳ製オートクレーブ反応容器に、製造例３で得られた反応生成物（Ｍ−１）４５０．７ｇ、付加反応触媒として４８％水酸化ナトリウム水溶液０．３６ｇを仕込み、撹拌下に反応容器内を窒素置換した後１００℃まで昇温した。次いで、撹拌及び窒素フローしながら反応容器の上部からガラス製トラップを装着した配管を接続し、真空ポンプを用いて反応容器内を６．６５×１０３Ｐａ（５０Ｔｏｒｒ）に減圧した。その後エタノールドライアイス浴でガラス製トラップを冷却しながら、同温度で１時間脱水を行った。脱水終了後、窒素雰囲気下で１３０℃まで昇温した。そして安全圧下で１３０℃を保持したままエチレンオキシド１５５０ｇを反応器内に導入し、アルキレンオキシド付加反応が完結するまでその温度を保持して反応を終了した。得られた反応生成物（以下、Ｍ−２と称す。）は、メタリルアルコールに平均５０モルのエチレンオキシドが付加した不飽和ポリアルキレングリコールエーテル系単量体（以下、ＭＬＡ−５０と称す。）とともに、ジエーテル（Ｘ−２）及び副生成物（Ｙ−２）及び副生成物（Ｚ−２）を含む。副生成物（Ｙ−２）は水溶性ポリアルキレングリコール（ポリエチレングリコール）を含むものであり、副生成物（Ｚ−２）はＬＣ（ＲＩ）において３０分付近に観測されるピークである。反応生成物Ｍ−２の分析結果を表１に示した。反応生成物（Ｍ−２）のＬＣチャートを図２に示した。なお、図２中、２４分付近のピークは、ＭＬＡ−５０を、３０分付近のピークは、Ｚ−２を示す。
【０１３９】
＜製造例５：メタリルアルコール１２０ＥＯの製造の製造＞
温度計、撹拌機、原料導入管及び窒素導入管を備えたＳＵＳ製オートクレーブ反応容器に、製造例４で得られた反応生成物（Ｍ−２）８４９ｇ、付加反応触媒として４８％水酸化ナトリウム水溶液０．４８ｇを仕込み、撹拌下に反応容器内を窒素置換した後１００℃まで昇温した。次いで、撹拌及び窒素フローしながら反応容器の上部からガラス製トラップを装着した配管を接続し、真空ポンプを用いて反応容器内を６．６５×１０３Ｐａ（５０Ｔｏｒｒ）に減圧した。その後エタノールドライアイス浴でガラス製トラップを冷却しながら、同温度で１時間脱水を行った。脱水終了後、窒素雰囲気下で１３０℃まで昇温した。そして安全圧下で１３０℃を保持したままエチレンオキシド１１５１ｇを反応器内に導入し、アルキレンオキシド付加反応が完結するまでその温度を保持して反応を終了した。得られた反応生成物（以下、Ｍ−３と称す。）は、メタリルアルコールに平均１２０モルのエチレンオキシドが付加した不飽和ポリアルキレングリコールエーテル系単量体（以下、ＭＬＡ−１２０と称す。）とともに、ジエーテル（Ｘ−３）及び副生成物（Ｙ−３）及び副生成物（Ｚ−３）を含む。副生成物（Ｙ−３）は水溶性ポリアルキレングリコール（ポリエチレングリコール）を含むものであり、副生成物（Ｚ−３）はＬＣ（ＲＩ）おいて３５分付近に観測されるピークである。反応生成物Ｍ−３の分析結果を表１に示した。反応生成物（Ｍ−３）のＬＣチャートを図３に示した。なお、図３中、２７分付近のピークは、ＭＬＡ−１２０を、３５分付近のピークは、Ｚ−３を示す。
【０１４０】
＜製造例６：メタリルアルコール１３５ＥＯの製造＞
温度計、撹拌機、原料導入管及び窒素導入管を備えたＳＵＳ製オートクレーブ反応容器に、製造例４で得られた反応生成物（Ｍ−２）３０２３ｇ、付加反応触媒として４８％水酸化ナトリウム水溶液２．０７ｇを仕込み、撹拌下に反応容器内を窒素置換した後１００℃まで昇温した。次いで、撹拌及び窒素フローしながら反応容器の上部からガラス製トラップを装着した配管を接続し、真空ポンプを用いて反応容器内を６．６５×１０３Ｐａ（５０Ｔｏｒｒ）に減圧した。その後エタノールドライアイス浴でガラス製トラップを冷却しながら、同温度で１時間脱水を行った。脱水終了後、窒素雰囲気下で１３０℃まで昇温した。そして安全圧下で１３０℃を保持したままエチレンオキシド４９７７ｇを反応器内に導入し、アルキレンオキシド付加反応が完結するまでその温度を保持して反応を終了した。得られた反応生成物（以下、Ｍ−４と称す。）は、メタリルアルコールに平均１３５モルのエチレンオキシドが付加した不飽和ポリアルキレングリコール系エーテル単量体（以下、ＭＬＡ−１３５と称す。）とともに、ジエーテル（Ｘ−４）及び副生成物（Ｙ−４）及び副生成物（Ｚ−４）を含む。副生成物（Ｙ−４）は水溶性ポリアルキレングリコール（ポリエチレングリコール）を含むものであり、副生成物（Ｚ−４）はＬＣ（ＲＩ）おいて３８分付近に観測されるピークである。反応生成物Ｍ−４の分析結果を表１に示した。反応生成物（Ｍ−４）のＬＣチャートを図４に示した。なお、図４中、３０分付近のピークは、ＭＬＡ−１３５を、３８分付近のピークは、Ｚ−４を示す。ＭＬＡ−１３５を示すピークの詳細としては、保持時間（分）が２９．８２３分であり、ピーク面積が１２５９５２３５３μＶ秒（ピーク面積の割合（％面積）としては９４．０２％）であり、ピークの高さは、８６９３８２μＶであった。また、Ｚ−４を示すピークの詳細としては、保持時間は、３９．９８６分であり、ピーク面積が８０１７６２７μＶ秒（ピーク面積の割合（％面積）としては５．９８％）であり、ピークの高さは、４１３４３μＶであった。
下記表１おいて、ジエーテル（Ｘ）、副生成物（Ｙ）及び（Ｚ）の含有割合は、不飽和アルコール１００部に対する各不純物の割合（部）である。
【０１４１】
＜製造例７：メタリルアルコール１５０ＥＯの製造＞
温度計、撹拌機、原料導入管及び窒素導入管を備えたＳＵＳ製オートクレーブ反応容器に、製造例４で得られた反応生成物（Ｍ−２）２７２４ｇ、付加反応触媒として４８％水酸化ナトリウム水溶液２．２０ｇを仕込み、撹拌下に反応容器内を窒素置換した後１００℃まで昇温した。次いで、撹拌及び窒素フローしながら反応容器の上部からガラス製トラップを装着した配管を接続し、真空ポンプを用いて反応容器内を６．６５×１０３Ｐａ（５０Ｔｏｒｒ）に減圧した。その後エタノールドライアイス浴でガラス製トラップを冷却しながら、同温度で１時間脱水を行った。脱水終了後、窒素雰囲気下で１３０℃まで昇温した。そして安全圧下で１３０℃を保持したままエチレンオキシド５２７６ｇを反応器内に導入し、アルキレンオキシド付加反応が完結するまでその温度を保持して反応を終了した。得られた反応生成物（以下、Ｍ−５と称す。）は、メタリルアルコールに平均１５０モルのエチレンオキシドが付加した不飽和ポリアルキレングリコール系エーテル単量体（以下、ＭＬＡ−１５０と称す。）とともに、ジエーテル（Ｘ−５）及び副生成物（Ｙ−５）及び副生成物（Ｚ−５）を含む。副生成物（Ｙ−５）は水溶性ポリアルキレングリコール（ポリエチレングリコール）を含むものであり、副生成物（Ｚ−５）はＬＣ（ＲＩ）おいて４０分付近に観測されるピークである。反応生成物Ｍ−５の分析結果を表１に示した。
下記表１において、ジエーテル（Ｘ）、副生成物（Ｙ）及び（Ｚ）の含有割合は、不飽和アルコール１００部に対する各不純物の割合（部）である。
【０１４２】
【表１】
0005466374.tif 000009
【０１４３】
＜製造例８：本発明のセメント分散剤１の製造＞
温度計、撹拌機、滴下装置、窒素導入管及び還流冷却装置を備えたガラス製反応装置内に、イオン交換水１０２ｇ、不飽和ポリアルキレングリコールエーテル系単量体として製造例４で得られた反応生成物（Ｍ−３）１９８ｇ、アクリル酸０．１４ｇを仕込み、撹拌下に反応装置内を窒素置換し、窒素雰囲気下で５８℃まで加熟した。反応容器内を５８℃に保った状態で、２％過酸化水素水溶液１２．８５ｇを添加した。反応容器内を５８℃に維持した状態で、アクリル酸８．０９ｇとイオン交換水１６，３２ｇからなるアクリル酸水溶液を３時間かけて滴下し、それと同時に、イオン交換水３６．４７ｇにＬ−アスコルビン酸０．６６６ｇ及び３−メルカプトプロピオン酸０．３６９ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量４３４００の重合体水溶液から成る本発明のセメント分散剤１を得た。
なお、（ポリ）アルキレングリコール鎖を有する重合体の製造方法においては、不飽和（ポリ）アルキレングリコール系ジエーテル単量体（エチレングリコールジメタリルエーテル）は、不飽和（ポリ）アルキレングリコール系エーテル単量体として、表１より、（メタリルアルコールに平均１２０モルのエチレンオキシドを付加した不飽和ポリアルキレングリコールエーテル１００部）＋（エチレングリコールジメタリルエーテル０．０１部）＝１００．０１中、０．０１％含まれることになる。
【０１４４】
＜製造例９：比較セメント分散剤１の製造＞
温度計、撹拌機、滴下装置、窒素導入管及び還流冷却装置を備えたガラス製反応装置内に、イオン交換水１０２ｇ、メタリルアルコールに平均１２０モルのエチレンオキシドを付加した不飽和ポリアルキレングリコールエーテル１９８ｇ、アクリル酸０．１４ｇを仕込み、撹拌下に反応装置内を窒素置換し、窒素雰囲気下で５８℃まで加熱した。反応容器内を５８℃に保った状態で、２％過酸化水素水溶液１２．８５ｇを添加した。反応容器内を５８℃に維持した状態で、アクリル酸８．０９ｇとイオン交換水１６．３２ｇからなるアクリル酸水溶液を３時間かけて滴下し、それと同時に、イオン交換水３６．４７ｇにＬ−アスコルビン酸０．６６６ｇ及び３−メルカプトプロピオン酸０．３６９ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量４０３００の重合体水溶液から成る比較セメント分散剤１を得た。
【０１４５】
＜製造例１０：本発明のセメント分散剤２の製造＞
温度計、撹拌機、滴下装置、窒素導入管及び還流冷却装置を備えたガラス製反応装置内に、イオン交換水１０２ｇ、メタリルアルコールに平均１２０モルのエチレンオキシドを付加した不飽和ポリアルキレングリコールエーテル１９８ｇ、不飽和ポリアルキレングリコール系ジエーテル単量体としてエチレングリコールジメタリルエーテル０．０４ｇ、アクリル酸０．１４ｇを仕込み、撹拌下に反応装置内を窒素置換し、窒素雰囲気下で５８℃まで加熱した。反応容器内を５８℃に保った状態で、２％過酸化水素水溶液１２．８５ｇを添加した。反応容器内を５８℃に維持した状態で、アクリル酸８．０９ｇとイオン交換水１６．３２ｇからなるアクリル酸水溶液を３時間かけて滴下し、それと同時に、イオン交換水３６．４７ｇにＬ−アスコルビン酸０．６６６ｇ及び３−メルカプトプロピオン酸０．３６９ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量４１３００の重合体水溶液から成る本発明のセメント分散剤２を得た。なお、上記（ポリ）アルキレングリコール鎖を有する重合体の製造方法においては、不飽和（ポリ）アルキレングリコール系ジエーテル単量体（エチレングリコールジメタリルエーテル０．０４ｇ）は、不飽和（ポリ）アルキレングリコール系エーテル単量体として、（メタリルアルコールに平均１２０モルのエチレンオキシドを付加した不飽和ポリアルキレングリコールエーテル１９８ｇ）＋（エチレングリコールジメタリルエーテル０．０４ｇ）＝１９８．０４ｇ中０．０２質量％含まれることとなる。
【０１４６】
［実施例１、２及び比較例１、２］
＜モルタル試験＞
（固形分測定）
性能試験に用いる重合体は、下記の手順で不揮発分を測定し、不揮発分をセメント分散剤として濃度を計算した。
アルミカップにセメント分散剤水溶液を約０．５ｇ量り採り、イオン交換水を約１ｇ加えて均一に広げた。これを窒素雰囲気下、１３０℃で１時間乾燥し、乾燥前の質量差から不揮発分を測定した。
（セメント混和剤調整）
所定量の重合体水溶液を量り採り、消泡剤ＭＡ４０４（ポゾリス物産製）を有姿で重合体分に対して１０質量％加え、さらにイオン交換水を加えて２１０ｇとし、十分に均一溶解させた。
（モルタル配合）
モルタル配合はＣ／Ｓ／Ｗ＝６００／１３５０／２１０（ｇ）とした。ただし、
Ｃ：普通ポルトランドセメント（太平洋セメント社製）
Ｓ：ＩＳＯ標準砂（セメント協会製）
Ｗ：セメント混和剤
（モルタル実験環境）
実験環境は、温度２０℃±１℃、相対湿度６０％±１０％とした。
（フロー値の測定）
上記セメント６００ｇ、セメント混和剤２１０ｇをホバート型モルタルミキサー（型番Ｎ−５０：ホバート社製）により低速で３０秒から練りした後、３０秒かけて上記ＩＳＯ砂１３５０ｇをセメントペーストに投入した。次いで、高速で３０秒混練後、回転を停止させ１５秒かけて釜の壁についたモルタルを掻き落とした。さらに７５秒間放置した後、高速で６０秒間混練してモルタルを調整した。
調整したモルタルを水平な回転式テーブルにおいたフローコーン（ＪＩＳ  Ｒ５２０１に記載）に半量詰め、つき棒を使って１５回突いた。さらにモルタルをフローコーンのすりきりいっぱいまで詰め、突き棒を使って１５回突いた。その後、モルタルを詰めたフローコーンを静かに垂直に持ち上げ、テーブルに広がったモルタルの長径（ｍｍ）と短径（ｍｍ）を測定し、その平均値をモルタル０打フロー値とした。さらに、回転式テーブルを１秒間に１回のスピードで１５回回転させた後、テーブルに広がったモルタルの長径（ｍｍ）と短径（ｍｍ）を測定し、その平均値をモルタル１５打フロー値とした。
（モルタル空気量の測定）
モルタルを５００ｍＬガラス製メスシリンダーに約２００ｍＬ詰め、径８ｍｍの丸棒で突いた後容器に振動を加え、粗い気泡を抜いた。さらにモルタルを約２００ｍＬ加えて同様に気泡を抜いた後、体積と質量を測定し、質量と各材料の密度から空気量を計算した。
（モルタル試験結果）
本発明の重合体と比較重合体を用いて行ったモルタル試験の結果を表２に示した。
【０１４７】
【表２】
0005466374.tif 000010
【０１４８】
表２から、メタリルクロライドとエチレングリコールとの反応から得られたエチレングリコールモノメタリルエーテルを出発物質として得られた本発明のセメント分散剤１及び不飽和アルキレングリコール系ジエーテル単量体を添加して合成した本発明のセメント分散剤２は、不飽和アルキレングリコール系ジエーテル単量体を含有しない不飽和アルキレングリコール系エーテル単量体を重合して得られた比較セメント分散剤１に比べて同一添加量（０．１４５質量％）でフロー値が高く（実施例１、２、比較例１）分散性能に優れることがわかる。また、同一フロー値（２２０ｍｍ）で比較すると（実施例１、２、比較例２）、本発明の分散剤１、２は比較セメント分散剤１よりも添加量を６．５％低減できることがわかる。
【０１４９】
［実施例３、４及び比較例３］
＜コンクリート試験＞
以上のようにして得られたセメント分散剤１、２及び比較セメント分散剤１を用いてコンクリート組成物を調整し、下記の方法でスランプフロー値、空気量、圧縮強度を測定した。なお、コンクリート組成物の温度が２０℃の試験温度になるように、試験に使用する材料、強制練りミキサー、測定器具類をこの試験温度雰囲気下で調温し、混練及び各測定もこの試験温度雰囲気下で行った。結果を下記表３に示す。
【０１５０】
＜コンクリート試験配合＞
単位セメント量：５７３．３Ｋｇ／ｍ３
単位水量：１７２．０Ｋｇ／ｍ３（ポリマー、消泡剤などの混和剤を含む）
単位細骨剤量：７３７．２Ｋｇ／ｍ３
単位粗骨剤量：８６６．０Ｋｇ／ｍ３
水／セメント比（Ｗ／Ｃ）：３０．０％
骨材量比（ｓ／ａ）：４７．０％
セメント：太平洋セメント社製  普通ポルトランドセメント
細骨剤：君津産山砂と掛川水系産睦砂を３／７で混合したもの
粗骨剤：青梅産砕石
【０１５１】
＜コンクリート組成物の調整＞
上記コンクリート原料、配合により、練り混ぜ量が３０Ｌとなるようにそれぞれの材料を計量し、パン型ミキサーを使用して下記に記載の方法によって材料の温練を実施した。
まず細骨材を１０秒間混練した後、セメントを加えて１０秒間混練した。その後セメント混和剤を含む所定量の水道水を加えて３０−９０秒間混練した。その後更に粗骨材を加えて９０秒間混練して、コンクリート組成物を得た。また評価試験においては、セメント混和剤を含む水道水を加えた後の混練開始時間をゼロ分とした。
【０１５２】
＜セメント混和剤の調整＞
セメント分散剤と消泡剤を用いて調整した。セメント分散剤は、セメント分散剤１、２及び比較セメント分散剤１のいずれかを用いた。セメント分散剤の必要量は、下記の方法で測定したセメント分散剤中の不揮発分の量を用いて算出した。消泡剤には市販のオキシアルキレン系消泡剤を用い、空気量が１．５±０．５ｖｏｌ％となるように調整した。
【０１５３】
＜不揮発分の測定＞
アルミカップに重合体水溶液を約０．５ｇ測り採り、イオン交換水約１ｇを加えて均一に広げた。これを窒素雰囲気下、１３０℃で１時間乾燥し、乾燥前後の重量差から不揮発分を計算した。
＜評価試験項目と測定方法＞
スランプフロー値：ＪＩＳ−Ａ−１１０１
圧縮強度：ＪＩＳ−Ａ−１１０８（供試体作製：ＪＩＳ−Ａ−１１３２）
空気量：ＪＩＳ−Ａ−１１２８
【０１５４】
各評価試験の結果を下記表３に示す。表３から、メタリルクロライドとエチレングリコールとの反応から得られたエチレングリコールモノメタリルエーテルを出発原料として得られた本発明のセメント分散剤１及び不飽和アルキレングリコール系ジエーテルリン量体を添加して合成した本発明のセメント分散剤２は、不飽和アルキレングリコール系ジエーテル単量体を含有しない不飽和アルキレングリコール系エーテル単量体を含有しない不飽和アルキレングリコール系エーテル単量体を重合して得られた比較セメント分散剤１に比べて同一添加量（０．１８質量％）でフロー値及び圧縮強度が高く（実施例３、４及び比較例３）分散性能及び強度発現性能に優れることがわかる。
【０１５５】
【表３】
0005466374.tif 000011
【０１５６】
＜製造例１１：本発明のセメント分散剤３の製造＞
温度計、撹拌機、滴下装置、窒素導入管及び還流冷却装置を備えたガラス製反応装置内に、イオン交換水１３７ｇ、不飽和ポリアルキレングリコール系エーテル単量体として製造例６で得られた反応生成物（Ｍ−４）２６５ｇ、アクリル酸０．４８ｇを仕込み、撹拌下に反応装置内を窒素置換し、窒素雰囲気下で５８℃まで加熟した。反応容器内を５８℃に保った状態で、２％過酸化水素水溶液１５．３２ｇを添加した。反応容器内を５８℃に維持した状態で、アクリル酸９．３ｇとイオン交換水２２．８２ｇからなるアクリル酸水溶液を３時間かけて滴下し、それと同時に、イオン交換水４８．６２ｇにＬ−アスコルビン酸０．７９３ｇ及び３−メルカプトプロピオン酸０．５８３ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量５３９００の重合体水溶液から成る本発明のセメント分散剤３を得た。
なお、（ポリ）アルキレングリコール鎖を有する重合体の成分方法においては、不飽和（ポリ）アルキレングリコール系ジエーテル単量体（エチレングリコールジメタリルエーテル）は、不飽和（ポリ）アルキレングリコール系エーテル単量体として、表１より、（メタリルアルコールに平均１３５モルのエチレンオキシドを付加した不飽和ポリアルキレングリコールエーテル１００部）＋（エチレングリコールジメタリルエーテル０．００９部）＝１００．００９部中、０．００９％含まれることになる。
【０１５７】
＜製造例１２：本発明のセメント分散剤４の製造（ジエーテル添加）＞
温度計、撹拌機、滴下装置、窒素導入管及び還流冷却装置を備えたガラス製反応装置内に、イオン交換水１３７ｇ、メタリルアルコールに平均１３５モルのエチレンオキシドを付加した不飽和ポリアルキレングリコールエーテル２６５ｇ、不飽和ポリアルキレングリコール系ジエーテル単量体としてエチレングリコールジメタリルエーテル０．０４８ｇ、アクリル酸０．４８ｇを仕込み、撹拌下に反応装置内を窒素置換し、窒素雰囲気下で５８℃まで加熟した。反応容器内を５８℃に保った状態で、２％過酸化水素水溶液１５．３２ｇを添加した。反応容器内を５８℃に維持した状態で、アクリル酸９．３ｇとイオン交換水２２．８２ｇからなるアクリル酸水溶液を３時間かけて滴下し、それと同時に、イオン交換水４８．６２ｇにＬ−アスコルビン酸０．７９３ｇ及び３−メルカプトプロピオン酸０．５８３ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量５２０００の重合体水溶液から成る本発明のセメント分散剤４を得た。
なお、（ポリ）アルキレングリコール鎖を有する重合体の成分方法においては、不飽和（ポリ）アルキレングリコール系ジエーテル単量体（エチレングリコールジメタリルエーテル０．０４８ｇ）は、不飽和（ポリ）アルキレングリコール系エーテル単量体として、（メタリルアルコールに平均１３５モルのエチレンオキシドを付加した不飽和ポリアルキレングリコールエーテル２６５ｇ）＋（エチレングリコールジメタリルエーテル０．００４８ｇ）＝２６５．０４８ｇ中、０．０１８％含まれることになる。
【０１５８】
＜製造例１３：比較セメント分散剤２の製造（ジエーテル無し）＞
温度計、撹拌機、滴下装置、窒素導入管及び還流冷却装置を備えたガラス製反応装置内に、イオン交換水１３７ｇ、メタリルアルコールに平均１３５モルのエチレンオキシドを付加した不飽和ポリアルキレングリコールエーテル２６５ｇ、アクリル酸０．４８ｇを仕込み、撹拌下に反応装置内を窒素置換し、窒素雰囲気下で５８℃まで加熟した。反応容器内を５８℃に保った状態で、２％過酸化水素水溶液１５．３２ｇを添加した。反応容器内を５８℃に維持した状態で、アクリル酸９．３ｇとイオン交換水２２．８２ｇからなるアクリル酸水溶液を３時間かけて滴下し、それと同時に、イオン交換水４８．６２ｇにＬ−アスコルビン酸０．７９３ｇ及び３−メルカプトプロピオン酸０．５８３ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量５０６００の重合体水溶液から成る比較セメント分散剤２を得た。
【０１５９】
＜製造例１４：本発明のセメント分散剤５の製造＞
温度計、撹拌機、滴下装置、窒素導入管及び還流冷却装置を備えたガラス製反応装置内に、イオン交換水１３７ｇ、不飽和ポリアルキレングリコール系エーテル単量体として製造例７で得られた反応生成物（Ｍ−５）２６６ｇ、アクリル酸０．４８ｇを仕込み、撹拌下に反応装置内を窒素置換し、窒素雰囲気下で５８℃まで加熟した。反応容器内を５８℃に保った状態で、２％過酸化水素水溶液１３．８５ｇを添加した。反応容器内を５８℃に維持した状態で、アクリル酸８．４ｇとイオン交換水２３．８０ｇからなるアクリル酸水溶液を３時間かけて滴下し、それと同時に、イオン交換水４８．６９ｇにＬ−アスコルビン酸０．７１７ｇ及び３−メルカプトプロピオン酸０．５８８ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量５１０００の重合体水溶液から成る本発明のセメント分散剤５を得た。
なお、（ポリ）アルキレングリコール鎖を有する重合体の成分方法においては、不飽和（ポリ）アルキレングリコール系ジエーテル単量体（エチレングリコールジメタリルエーテル）は、不飽和（ポリ）アルキレングリコール系エーテル単量体として、表１より、（メタリルアルコールに平均１５０モルのエチレンオキシドを付加した不飽和ポリアルキレングリコールエーテル１００部）＋（エチレングリコールジメタリルエーテル０．００８部）＝１００．００８部中、０．００８％含まれることになる。
【０１６０】
＜製造例１５：本発明のセメント分散剤６の製造（ジエーテル添加）＞
温度計、撹拌機、滴下装置、窒素導入管及び還流冷却装置を備えたガラス製反応装置内に、イオン交換水１３７ｇ、メタリルアルコールに平均１５０モルのエチレンオキシドを付加した不飽和ポリアルキレングリコールエーテル２６６ｇ、不飽和ポリアルキレングリコール系ジエーテル単量体としてエチレングリコールジメタリルエーテル０．０４３ｇ、アクリル酸０．４８ｇを仕込み、撹拌下に反応装置内を窒素置換し、窒素雰囲気下で５８℃まで加熟した。反応容器内を５８℃に保った状態で、２％過酸化水素水溶液１３．８５ｇを添加した。反応容器内を５８℃に維持した状態で、アクリル酸８．４ｇとイオン交換水２３．８０ｇからなるアクリル酸水溶液を３時間かけて滴下し、それと同時に、イオン交換水４８．６９ｇにＬ−アスコルビン酸０．７１７ｇ及び３−メルカプトプロピオン酸０．５８８ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量５００００の重合体水溶液から成る本発明のセメント分散剤６を得た。
なお、（ポリ）アルキレングリコール鎖を有する重合体の成分方法においては、不飽和（ポリ）アルキレングリコール系ジエーテル単量体（エチレングリコールジメタリルエーテル０．０４３ｇ）は、不飽和（ポリ）アルキレングリコール系エーテル単量体として、（メタリルアルコールに平均１５０モルのエチレンオキシドを付加した不飽和ポリアルキレングリコールエーテル２６６ｇ）＋（エチレングリコールジメタリルエーテル０．００４３ｇ）＝２６６．０４３ｇ中、０．０１６％含まれることになる。
【０１６１】
＜製造例１６：比較セメント分散剤３の製造（ジエーテル無し）＞
温度計、撹拌機、滴下装置、窒素導入管及び還流冷却装置を備えたガラス製反応装置内に、イオン交換水１３７ｇ、メタリルアルコールに平均１５０モルのエチレンオキシドを付加した不飽和ポリアルキレングリコールエーテル２６６ｇ、アクリル酸０．４８ｇを仕込み、撹拌下に反応装置内を窒素置換し、窒素雰囲気下で５８℃まで加熟した。反応容器内を５８℃に保った状態で、２％過酸化水素水溶液１３．８５ｇを添加した。反応容器内を５８℃に維持した状態で、アクリル酸８．４ｇとイオン交換水２３．８０ｇからなるアクリル酸水溶液を３時間かけて滴下し、それと同時に、イオン交換水４８．６９ｇにＬ−アスコルビン酸０．７１７ｇ及び３−メルカプトプロピオン酸０．５８８ｇを溶解させた水溶液を３．５時間かけて滴下した。その後、２時間引き続いて５８℃に温度を維持した後、重合反応を終了した。その後、酸性の反応溶液を重合反応温度以下の温度で水酸化ナトリウム水溶液を用いてｐＨ６に中和し、重量平均分子量４８１００の重合体水溶液から成る比較セメント分散剤３を得た。
【０１６２】
［実施例５、６、７、８及び比較例４、５］
＜コンクリート試験（ＭＬＡ−１３５ポリマーとＭＬＡ１５０ポリマー）＞
以上のようにして得られたセメント分散剤３、４、５、６及び比較セメント分散剤３、４を用いてコンクリート組成物を調整し、下記の方法でスランプフロー値、空気量、圧縮強度を測定した。なお、コンクリート組成物の温度が２０℃の試験温度になるように、試験に使用する材料、強制練りミキサー、測定器具類をこの試験温度雰囲気下で調温し、混練及び各測定もこの試験温度雰囲気下で行った。結果を下記表４及び表５に示す。
【０１６３】
＜コンクリート試験配合＞
単位セメント量：４９１．０Ｋｇ／ｍ３
単位水量：１７２．０Ｋｇ／ｍ３（ポリマー、消泡剤などの混和剤を含む）
単位細骨剤量：７６８．０Ｋｇ／ｍ３
単位粗骨剤量：８９５．０Ｋｇ／ｍ３
水／セメント比（Ｗ／Ｃ）：３５．０％
骨材量比（ｓ／ａ）：４７．０％
セメント：太平洋セメント社製  普通ポルトランドセメント
細骨剤：君津産山砂と掛川水系産睦砂を３／７で混合したもの
粗骨剤：青梅産砕石
【０１６４】
＜コンクリート組成物の調整＞
上記コンクリート原料、配合により、練り混ぜ量が３０Ｌとなるようにそれぞれの材料を計量し、パン型ミキサーを使用して下記に記載の方法によって材料の温練を実施した。
まず細骨材、セメント、粗骨剤を一括で１０秒間混練した。その後セメント混和剤を含む所定量の水道水を加えて６０秒間混練して、コンクリート組成物を得た。また評価試験においては、セメント混和剤を含む水道水を加えた後の混練開始時間をゼロ分とした。
【０１６５】
＜セメント混和剤の調整＞
セメント分散剤と消泡剤を用いて調整した。セメント分散剤は、セメント分散剤３、４、５、６及び比較セメント分散剤３、４のいずれかを用いた。セメント分散剤の必要量は、下記の方法で測定したセメント分散剤中の不揮発分の量を用いて算出した。消泡剤には市販のオキシアルキレン系消泡剤を用い、空気量が１．０±０．５ｖｏｌ％となるように調整した。
【０１６６】
＜不揮発分の測定＞
アルミカップに重合体水溶液を約０．５ｇ測り採り、イオン交換水約１ｇを加えて均一に広げた。これを窒素雰囲気下、１３０℃で１時間乾燥し、乾燥前後の重量差から不揮発分を計算した。
＜評価試験項目と測定方法＞
スランプフロー値：ＪＩＳ−Ａ−１１０１
圧縮強度：ＪＩＳ−Ａ−１１０８（供試体作製：ＪＩＳ−Ａ−１１３２）
空気量：ＪＩＳ−Ａ−１１２８
【０１６７】
【表４】
0005466374.tif 000012
【０１６８】
【表５】
0005466374.tif 000013
【０１６９】
表４から、メタリルクロライドとエチレングリコールとの反応から得られたエチレングリコールモノメタリルエーテルを出発原料として得られた本発明のセメント分散剤３及び不飽和アルキレングリコール系ジエーテル単量体を添加して合成した本発明のセメント分散剤４は、不飽和アルキレングリコール系ジエーテル単量体を含有しない不飽和アルキレングリコール系エーテル単量体を重合して得られた比較セメント分散剤３に比べて同一添加量（０．１５質量％）でフロー値及び圧縮強度が高く（実施例５、６及び比較例５）分散性能及び強度発現性能に優れることがわかる。
表５から、メタリルクロライドとエチレングリコールとの反応から得られたエチレングリコールモノメタリルエーテルを出発原料として得られた本発明のセメント分散剤５及び不飽和アルキレングリコール系ジエーテル単量体を添加して合成した本発明のセメント分散剤６は、不飽和アルキレングリコール系ジエーテル単量体を含有しない不飽和アルキレングリコール系エーテル単量体を重合して得られた比較セメント分散剤４に比べて同一添加量（０．１５質量％）でフロー値及び圧縮強度が高く（実施例７、８及び比較例６）分散性能及び強度発現性能に優れることがわかる。
【０１７０】
下記に製造例１７〜２０、及び、参考製造例１について示す。
製造例１７〜２０、及び、参考製造例１で製造した化合物の分析については以下の装置を用いて行った。
ガスクロマトグラフィー
装置：Ｓｈｉｍａｄｚｕ製ＧＣ−１５Ａ、Ｊ＆Ｗ社キャピラリーカラムＤＢ−１（０．５３ｍｍφ×３０ｍ）
条件：４０℃で５ｍｉｎ保持、１０℃／ｍｉｎ昇温、２００℃で５ｍｉｎ保持
水分含有量測定
装置：京都電子工業株式会社（ＫＥＭ）製ＭＫ−５１０
標準試料：三菱化学社製カールフィッシャーＳＳ
【０１７１】
製造例１７
新品エチレングリコールを用いたエチレングリコールメタリルエーテルの製造
（反応工程）
３Ｌのフラスコに、エチレングリコール１５００．０ｇ（２４．１７ｍｏｌ）と４８質量％水酸化ナトリウム水溶液４２０．９２ｇ（ＮａＯＨ５．０５ｍｏｌ）、メタリルクロライド４５２．７９ｇ（５．００ｍｏｌ）を仕込み、撹拌下に６０℃で３時間、次いで７０℃で３時間反応を行った。フラスコ内には固形物の析出が観られた。反応終了時点でのエチレングリコールモノメタリルエーテルの収率は、原料メタリルクロライド基準で８５．６ｍｏｌ％であった。また、反応で使用したエチレングリコールを基準としたエチレングリコールモノメタリルエーテルの収率は１７．７ｍｏｌ％であった。
（水分減量工程・固液分離工程）
上記反応後のフラスコに油水分離管を取り付け、撹拌下、留出液の油水分離をしながら減圧蒸留を行い、水２９２．３４ｇを分離した。操作圧力は初期２００ｍｍＨｇで、後に１００ｍｍＨｇに下げて行い、留出液が均一層になった時点を以って脱水操作を終了した。
上記脱水操作後の釜残スラリーから、析出した固形物を濾紙（Ｎｏ．５Ｂ、４μｍ）を用いて濾別し、濾液１７０９．５９ｇを得た。さらに、エチレングリコール１００．２２ｇ（１．６１ｍｏｌ）で濾紙上の固形物の洗浄を行い、得られた洗浄液１１７．６４ｇと先の濾液と合わせて濾過液を得た。このとき、分離した塩は２７８．３４ｇであった。上記濾過液のガスクロマトグラフィーによる分析の結果、エチレングリコールモノメタリルエーテルの収率は８０．２ｍｏｌ％、エチレングリコールジメタリルエーテルは収率１１．８ｍｏｌ％であった（原料メタリルクロライド基準で算出）。また、残存水分量をカールフィッシャー法によって分析してところ、０．８４質量％であった。
（分離工程）
上記工程で得られた濾過液１７９８．２８ｇを蒸留塔ボトムに仕込み、エチレングリコールモノメタリルエーテルの精製を行った。蒸留設備としては、塔径３０ｍｍφ、規則性充填材使用、理論段数３０段相当の装置を用い、トップ圧力４５ｍｍＨｇ、ボトム温度１００℃〜１２７℃の条件で蒸留を行った。蒸留の初期に、残存水分が濃縮されて塔頂部凝縮液が二層に分かれたため、油水分離によって水層１７．２５ｇを分取した。その後凝縮液が均一となったため還流比１０で蒸留をおこない、エチレングリコールモノメタリルエーテルを主成分とする留出液３１８．１７ｇを得た。該留出液の分析の結果、水分含有量は０．０６質量％、エチレングリコールジメタリルエーテル含有量は０．４７質量％であった。また、蒸留残渣として塩を含有したエチレングリコール（純分として１２８９．９ｇ）を回収した。
【０１７２】
製造例１８
製造例１７で回収されたエチレングリコールを用いたエチレングリコールメタリルエーテルの製造
（反応工程）
製造例１７の蒸留工程で回収したエチレングリコールを純分として１１０２．５ｇ（１７．７６ｍｏｌ）に、新たなエチレングリコールを３９９．４４ｇ（６．４４ｍｏｌ）加えたものを、反応工程１におけるエチレングリコール１５００．０ｇのかわりに用い、４８質量％水酸化ナトリウム水溶液４２０．９１ｇ（ＮａＯＨ５．０５ｍｏｌ）を仕込んで撹拌しながら６０℃まで加熱した。６０℃撹拌下で、メタリルクロライド４５２．９０ｇ（５．００ｍｏｌ）を２時間かけて滴下し、その後７０℃で４時間反応を行った。反応終了時点でのエチレングリコールモノメタリルエーテルの収率は８２．０ｍｏｌ％であった。また、製造例１７からのエチレングリコールの合計投入量に対する、エチレングリコールモノメタリルエーテルの合計収率は２５．９ｍｏｌ％であった。
（水分減量工程・固液分離工程）
脱水工程での操作圧力を初期から１００ｍｍＨｇとした以外は製造例１７と同様にして脱水、濾過を行い、濾液１７３２．３４ｇと洗浄液１６３．１４ｇを得た。このとき分離回収した塩は３９５．１１ｇであった。分析の結果、エチレングリコールモノメタリルエーテルの収率は７６．８ｍｏｌ％、エチレングリコールジメタリルエーテルは収率１３．４ｍｏｌ％であった（原料メタリルクロライド基準で算出）。また、残存水分量は１．１６質量％であった。
（分離工程）
製造例１７と同じ蒸留設備を用い、前工程で回収した反応液と洗浄液併せて１８３９．６０ｇを蒸留塔ボトムに仕込み、エチレングリコールモノメタリルエーテルの精製を行った。蒸留の初期に、二層分離した還流液の油水分離によって水層２４．３０ｇを分取した。その後留出率３．２％までを初留分として還流比を２０で抜出した後、還流比を１０に変更して本留分の抜出しを行った。留出率１５．７質量％となった時点から、（ｉ）１５分間全還流、（ｉｉ）還流槽の液３．３ｇを短時間で抜出し、からなる作業を３８回繰り返した。その後留出率２３．６％から３２．８％までを高沸留分として還流比２０で留出させ、塩を含有したエチレングリコール（純分として１０８３．６９ｇ）を蒸留残渣として回収した。上記蒸留操作により、エチレングリコールモノメタリルエーテルを主成分とする留分３７５．４０ｇを得た。分析の結果、水分含有量は０．０６質量％、エチレングリコールジメタリルエーテル含有量は０．２９質量％であった。
【０１７３】
参考製造例１（アルキレングリコールと不飽和ハロゲン化合物のモル比が１の製造例）
２Ｌのフラスコにエチレングリコール３１０．３５ｇ（５．００ｍｏｌ）と４８質量％水酸化ナトリウム水溶液４２０．８３ｇ（ＮａＯＨ５．０５ｍｏｌ）、メタリルクロライド４５９．６４ｇ（５．００ｍｏｌ）を仕込み、製造例１７と同様にして反応を行った。分析の結果、反応終了時点でのエチレングリコールモノメタリルエーテルの収率は２４．６ｍｏｌ％、エチレングリコールジメタリルエーテルは収率２６．８ｍｏｌ％であった（原料メタリルクロライド基準で算出）。
【０１７４】
製造例１９
（第１反応工程・水分減量工程）
２Ｌのフラスコにエチレングリコール１５０１．９６ｇ（２４．２０ｍｏｌ）とフレーク水酸化ナトリウム２０５．０８ｇ（５．０５ｍｏｌ）を仕込み、撹拌下、圧力２０ｍｍＨｇで温度を室温から１２５℃に変化させながら反応を行った。また、同時に単蒸留によって水を留出させ、留分１３１．３１ｇを回収した。
（第２反応工程）
上記工程で得た水分減量組成液に、撹拌下、常圧、６５〜７０℃でメタリルクロライド４５２．８０ｇ（５．００ｍｏｌ）を３時間かけて滴下し、その後７０℃で６時間反応させ、析出塩を含む反応混合物２０１４．１１ｇを得た。
（固液分離工程）
前工程で得られたスラリーを濾紙（Ｎｏ．５Ｂ、４μｍ）を用いて濾別し、濾液１７２９．３９ｇを得た。さらに、エチレングリコール１００．６２ｇ（１．６２ｍｏｌ）で濾紙上の固形物の洗浄を行い、得られた洗浄液１２１．２９ｇと先の濾液と合わせて濾過液を得た。このとき分離回収した塩は２５９．５３ｇであった。上記濾過液のガスクロマトグラフィーによる分析の結果、エチレングリコールモノメタリルエーテルの収率は８３．３ｍｏｌ％、エチレングリコールジメタリルエーテルは収率１２．２ｍｏｌ％であった（原料メタリルクロライド基準で算出）。また、残存水分量をカールフィッシャー法によって分析してところ、０．１０質量％であった。
（分離工程）
製造例１７と同じ蒸留設備を用い、前工程で回収した反応液と洗浄液併せて１７２８．００ｇを蒸留塔ボトムに仕込み、エチレングリコールモノメタリルエーテルの精製を行った。蒸留の初期に、還流槽から水分濃縮液５．６８ｇを分取した。その後留出率１．３％までを初留分として還流比を２０で抜出した後、還流比を１０に変更して本留分の抜出しを行った。その後留出率２３．２％から２９．１％までを高沸留分として還流比２０で留出させ、塩を含有したエチレングリコール（純分として１１５３．３１ｇ）を蒸留残渣として回収した。上記蒸留操作により、エチレングリコールモノメタリルエーテルを主成分とする留分３７８．６３ｇを得た。分析の結果、水分含有量は０．０９質量％、エチレングリコールジメタリルエーテル含有量は０．３６質量％であった。
【０１７５】
製造例２０
第１反応工程で用いるエチレングリコールを１４８９．７１ｇ（２４．００ｍｏｌ）、フレーク水酸化ナトリウムを１２３．２０ｇ（３．０３ｍｏｌ）とし、第２反応工程で用いるメタリルクロライドを２７１．７７ｇ（３．００ｍｏｌ）とした以外は、製造例１９と同様にして実験を行った。固液分離工程で得られた濾液と洗液、塩は其々１６４８．７６ｇ、１２３．８４ｇ、１０１．１０ｇであった。濾過液を分析したところ、エチレングリコールモノメタリルエーテルの収率は８９．０ｍｏｌ％、エチレングリコールジメタリルエーテルは収率７．２ｍｏｌ％であった（原料メタリルクロライド基準で算出）。また、残存水分量は０．１０質量％であった。
【０１７６】
以上のように、多価アルコールと上記不飽和ハロゲン化合物を好ましい比率で反応させることにより、不飽和エーテル組成物を収率よく得られることが示され、さらに多価アルコールを含む回収組成物を用いて反応を行うことで効率的に不飽和エーテル組成物が製造されることがわかった。
【図面の簡単な説明】
【０１７７】
【図１】図１は、反応生成物Ｍ−１のＬＣ分析結果を示すチャート図である。
【図２】図２は、反応生成物Ｍ−２のＬＣ分析結果を示すチャート図である。
【図３】図３は、反応生成物Ｍ−３のＬＣ分析結果を示すチャート図である。
【図４】図４は、反応生成物Ｍ−４のＬＣ分析結果を示すチャート図である。
【図１】
0005466374.tif 000014
【図２】
0005466374.tif 000015
【図３】
0005466374.tif 000016
【図４】
0005466374.tif 000017